(57)【特許請求の範囲】
【請求項１】
混合物の製造方法であって、
混合物が、
Ａ）次式（Ｉ）
【化１】
0005224701.tif 000012
［式中、
Ｘ及びＹは異なり、Ｘは、Ｃａ、ＡｌまたはＺｎであり、そしてＹは、メチル、エチル、ｎ−プロピル、イソプロピル、ｎ−ブチル、イソブチル、ｔｅｒｔ−ブチル、フェニル、２−ヒドロキシエチル、２，３−ジヒドロキシプロピル、２−ヒドロキシプロピル、３−ヒドロキシプロピル、４−ヒドロキシブチル、３−ヒドロキシブチル、２−ヒドロキシブチル、及び／または６−ヒドロキシヘキシル、アリル及び／またはグリセロールであるか、あるいはＸ及びＹは異なり、そしてＭｇ、Ｓｂ、Ｓｎ、Ｇｅ、Ｔｉ、Ｆｅ、Ｚｒ、Ｃｅ、Ｂｉ、Ｓｒ、Ｍｎ、Ｃｕ、Ｎｉ、Ｌｉ、Ｎａ、Ｋ、Ｈ及び／またはプロトン化された窒素塩基であるか；あるいは
Ｘ及びＹは、同一かまたは異なり、それぞれＣａ、ＡｌまたはＺｎであり、
Ｒ１、Ｒ２、Ｒ３、Ｒ４、Ｒ５、Ｒ６及びＲ７は、同一かまたは異なり、そして互いに独立して、Ｈ、メチル、エチル、ｎ−プロピル、イソプロピル、ｎ−ブチル、イソブチル、ｔｅｒｔ−ブチル及び／またはフェニルである］
で表されるモノカルボキシ官能化ジアルキルホスフィン酸塩９８〜１００重量％、及び
Ｂ）ハロゲン０〜２重量％、
を含み、上記成分の合計は常に１００重量％であり、
該方法の段階１において、次式ＩＩ
【化２】
0005224701.tif 000013
［式中、ＸはＨ、Ｎａ、ＫまたはＮＨ４である］
で表される次亜リン酸またはその塩（成分Ｃ）を、遊離基開始剤の存在下に、次式ＩＩＩ
【化３】
0005224701.tif 000014
［式中、Ｒ５、Ｒ６及びＲ７は、式１において定義した通りであり、Ｚは、Ｈ、Ｃ１−１８−アルキルまたはＣ６−１８−アリールであるか、あるいはＹである］
で表されるα，β−不飽和カルボン酸誘導体（成分Ｄ）及び次式ＩＶ
【化４】
0005224701.tif 000015
［式中、Ｒ１、Ｒ２、Ｒ３及びＲ４は式Ｉにおいて定義した通りである］
で表されるオレフィン（成分Ｅ）と反応させ、そして該方法の段階２において、生じたモノカルボキシ官能化ジアルキルホスフィン酸及び／またはそのアルカリ金属塩を、Ｍｇ、Ｃａ、Ａｌ、Ｓｂ、Ｓｎ、Ｇｅ、Ｔｉ、Ｆｅ、Ｚｒ、Ｚｎ、Ｃｅ、Ｂｉ、Ｓｒ、Ｍｎの金属化合物及び／またはプロトン化された窒素塩基と反応させて、上記式Ｉで表されるこれらの金属のジアルキルホスフィン酸塩及び／または窒素化合物とすることを含む、上記方法。
【請求項２】
上記式（Ｉ）で表されるモノカルボキシ官能化ジアルキルホスフィン酸塩９９．９９９５〜１００重量％及びハロゲン０〜０．０００５重量％を含む、請求項１の方法。
【請求項３】
上記モノカルボキシ官能化ジアルキルホスフィン酸塩が、３−（エチルヒドロキシホスフィニル）プロピオン酸アルミニウム（ＩＩＩ）、３−（エチルヒドロキシホスフィニル）プロピオン酸カルシウム（ＩＩ）、３−（エチルヒドロキシホスフィニル）プロピオン酸セリウム（ＩＩＩ）、３−（エチルヒドロキシホスフィニル）プロピオン酸亜鉛（ＩＩ）、３−（エチルヒドロキシホスフィニル）−２−メチルプロピオン酸アルミニウム（ＩＩＩ）、３−（プロピルヒドロキシホスフィニル）プロピオン酸アルミニウム（ＩＩＩ）のメチルエステル、３−（プロピルヒドロキシホスフィニル）プロピオン酸アルミニウム（ＩＩＩ）、３−（プロピルヒドロキシホスフィニル）プロピオン酸亜鉛（ＩＩ）、３−（エチルヒドロキシホスフィニル）酪酸アルミニウム（ＩＩＩ）、３−（エチルヒドロキシホスフィニル）酪酸亜鉛（ＩＩ）、３−（ブチルヒドロキシホスフィニル）プロピオン酸アルミニウム（ＩＩＩ）、３−（プロピルヒドロキシホスフィニル）酪酸アルミニウム（ＩＩＩ）、３−（エチルヒドロキシホスフィニル）ペンタン酸アルミニウム（ＩＩＩ）、３−（プロピルヒドロキシホスフィニル）−２−メチルプロピオン酸アルミニウム（ＩＩＩ）、３−（ブチルヒドロキシホスフィニル）−２−メチルプロピオン酸アルミニウム（ＩＩＩ）、３−（エチルヒドロキシホスフィニル）−２−メチル酪酸アルミニウム（ＩＩＩ）、３−（エチルヒドロキシホスフィニル）プロピオン酸アルミニウム（ＩＩＩ）のメチルエステル、３−（エチルヒドロキシホスフィニル）プロピオン酸アルミニウム（ＩＩＩ）の２−ヒドロキシエチルエステル、３−（エチルヒドロキシホスフィニル）プロピオン酸亜鉛（ＩＩ）の２−ヒドロキシエチルエステル、３−（エチルヒドロキシホスフィニル）プロピオン酸アルミニウム（ＩＩＩ）の２，３−ジヒドロキシプロピルエステル、及び／または３−（エチルヒドロキシホスフィニル）−２−メチルプロピオン酸アルミニウム（ＩＩＩ）のアリルエステルである、請求項１または２の方法。
【請求項４】
ＸがＨであり、そしてＺがＨ、メチル、エチル、ｎ−プロピル、イソプロピル、ｎ−ブチル、イソブチル、ｔｅｒｔ−ブチル、ヒドロキシエチル、またはヒドロキシプロピルである、請求項１〜３いずれか一つの方法。
【請求項５】
該方法の段階１において、ステップ１として、成分Ｃを、遊離基開始剤の存在下において成分Ｅと反応させてアルキル亜ホスホン酸とし、そしてステップ２として、生じた反応液をアルコールでエステル化し、そしてそこで生じた亜ホスホン酸エステルを蒸留して取り出し、次いでステップ３として、遊離基開始剤または塩基性開始剤の存在下に成分Ｄと反応させ、次いで該方法の段階２を行う、請求項１〜４いずれか一つの方法。
【請求項６】
ステップ２として、アルキル亜ホスホン酸を、式Ｍ−ＯＨ（式中Ｍは、炭素原子数１〜１０の線状または分枝状アルキル基である）の線状または分枝状アルコールで直接エステル化する、請求項５の方法。
【請求項７】
アルコールが、ｎ−ブタノール、イソブタノールまたはエチルヘキサノールである、請求項６の方法。
【請求項８】
成分Ｃが、次亜リン酸のアンモニウムまたはナトリウム塩である、請求項１〜７のいずれか一つの方法。
【請求項９】
開始剤が、遊離基性、アニオン性、カチオン性または光化学的開始剤である、請求項１〜８のいずれか一つの方法。
【請求項１０】
開始剤が、過酸化物生成化合物及び／またはパーオキソ化合物、例えば過酸化水素、過酸化ナトリウム、過酸化リチウム、過硫酸カリウム、過硫酸ナトリウム、過硫酸アンモニウム、パーオキソ二硫酸ナトリウム、パーオキソホウ酸カリウム、過酢酸、過酸化ベンゾイル、過酸化ジ−ｔｅｒｔ−ブチル、及び／またはパーオキソ二硫酸であるか、及び／またはアゾ化合物、例えばアゾジイソブチロニトリル、２，２’−アゾビス（２−アミジノプロパン）ジヒドロクロライド、及び／または２，２’−アゾビス（Ｎ，Ｎ’−ジメチレンイソブチルアミジン）ジヒドロクロライドである、請求項１〜９のいずれか一つの方法。
【請求項１１】
上記α，β−不飽和カルボン酸及びα，β−不飽和カルボン酸誘導体が、アクリル酸、アクリル酸メチル、アクリル酸エチル、メタクリル酸、アクリル酸ヒドロキシエチル、クロトン酸、クロトン酸エチル、チグリン酸（トランス−２，３−ジメチルアクリル酸）、（トランス−）２−ペンテン酸、フラン−２−カルボン酸、及び／またはチオフェン−２−カルボン酸である、請求項１〜１０のいずれか一つの方法。
【請求項１２】
オレフィン（成分Ｅ）が、エチレン、プロピレン、ｎ−ブテン、及び／またはイソブテン、またはこれらの任意の望ましい混合物、１−ヘキセン、１−ヘプテン、及び／または１−オクテンであるか、またはアリルアルコール、アリルアミン、アリルベンゼン、アリルアニソール、スチレン、α−メチルスチレン、４−メチルスチレン、及び／または酢酸ビニルである、請求項１〜１１のいずれか一つの方法。
【請求項１３】
成分Ｃと成分Ｄ及び／またはＥとの反応が、５０〜１５０℃の温度で行われる、請求項１〜１２のいずれか一つの方法。
【請求項１４】
請求項１〜１３のいずれか一つの方法であって、該方法の段階１において、ステップ１として、成分Ｃをケトンと反応させて１−ヒドロキシ−１−ジアルキルホスフィネートとし、この１−ヒドロキシ−１−ジアルキルホスフィネートをステップ２として遊離基開始剤の存在下に成分Ｄと反応させ、次いでステップ３として、ケトンを除去し、そして得られた反応混合物を、ステップ４として、遊離基開始剤の存在下に成分Ｅと反応させて、次いで該方法の段階２を行うことを含む、上記方法。
【請求項１５】
請求項１〜１３のいずれか一つの方法であって、該方法の段階１において、ステップ１として成分Ｃをケトンと反応させて１−ヒドロキシ−１−ジアルキルホスフィネートとし、この１−ヒドロキシ−１−ジアルキルホスフィネートを、ステップ２として、遊離基開始剤の存在下に成分Ｅと反応させ、次いでステップ３としてケトンを除去し、そして得られた反応混合物を、ステップ４として、遊離基開始剤の存在下に成分Ｄと反応させて、次いで該方法の段階２を行うことを含む、上記方法。
【請求項１６】
該方法の段階２の金属化合物が、水酸化アルミニウム、硫酸アルミニウム類、硫酸亜鉛７水和物、塩化マグネシウム６水和物、及び／または塩化カルシウム２水和物である、請求項１〜１５のいずれか一つの方法。
【請求項１７】
該方法の段階２における反応が、２０〜１５０℃の温度で行われる、請求項１〜１６のいずれか一つの方法。
【発明の詳細な説明】
【技術分野】
【０００１】
本発明は、優先権主張の基礎となる２００６年３月７日に出願されたドイツ特許出願第10 2006 010 352.1号明細書に記載されたものである。この出願明細書の内容は、本明細書に全て掲載されたものとする。
【０００２】
モノカルボキシ官能化ジアルキルホスフィン酸塩及び更に別の成分から組成される混合物、それの製造方法及び使用。
【０００３】
本発明は、モノカルボキシ官能化ジアルキルホスフィン酸塩及び更に別の成分から組成される混合物、それの製造方法及び使用法に関する。
【背景技術】
【０００４】
多くのモノカルボキシ官能化ジアルキルホスフィン酸及びこれらの誘導体、中でもそれらの塩が既知である。これらは主に難燃剤として使用されている。それらの製造には様々な方法を使用することができる。
【０００５】
米国特許第6,753,363号明細書は、例えば、アルミニウム-３-（メチルヒドロキシホスフィニル）プロピオネートを添加して難燃性化された難燃性ポリアセタール樹脂を開示している。
【０００６】
モノカルボキシ官能化ジアルキルホスフィン酸塩の他の使用法は、向上した透明性及び有利な機械的特性を有するポリマー用の添加剤及び光学材料の製造のための添加剤である。
【０００７】
反応させて対応する塩とすることができるモノカルボキシ官能化ジアルキルホスフィン酸誘導体の製造には様々な方法が知られている。
【０００８】
従来技術には、モノカルボキシ官能化ジアルキルホスフィン酸またはそれの無水物を、亜ホスホン酸ジハライド（ジハロホスフィン）と活性化したオレフィン性化合物、例えばアクリル酸誘導体もしくはメタクリル酸誘導体と反応させることによって得る方法について多く記載されている（Houben-Weyl, volume 12/1, p.230; V. K. Khajrullin, F. M. Kondrat'eva and A. N. Pudovik, Z. obsc. Chim. 38, 291-294 (1968); ドイツ特許出願公開第2 528 420号明細書、特開平05-194 562号公報）。
【０００９】
上記の従来技術の欠点は、合成の結果、ハロゲン含有副生成物が生ずることである。このハロゲン含有化合物は、炭素またはリンに化学的に結合した第７主族の原子、特にフッ素、塩素、臭素及びヨウ素が存在する化合物である。他のハロゲン含有化合物は、ハライドアニオンを含む塩である。ハロゲン含有化合物、特に塩素含有化合物は、しばしばハロゲン不含の化合物と比べて多くの場合に腐食性が強い。難燃剤として使用した場合のハロゲン含有化合物の欠点は、腐食性でかつ有毒のガスが火災の際に発生する恐れがあることである。そのため、この主の化合物を難燃剤として使用することは少なくとも問題があるか、または実際には全く不可能である。
【００１０】
最もよく使用される亜ホスホン酸ジハライドはメチルジクロロホスフィンである。メチルジクロロホスフィンは、従来は、塩化アルミニウムの存在下に三塩化リンと塩化メチルから非常に複雑な合成法によって製造されてきた（Houben-Weyl, volume 12/1, p.306）。この反応は発熱性が非常に高く、工業的な条件下には制御することが困難である。更に、様々な副生成物、特にハロゲン含有副生成物が生じ、そして上に記載の原料それ自体の一部と同じく、これらは有毒及び／または腐食性であり、すなわち非常に望ましくないものである。これらの原料及びそれから得られる副生成物の使用は、腐食及び環境不適合性の点から望ましくない。
【００１１】
モノカルボキシ官能化ジアルキルホスフィン酸の合成のための他の方法は、ビス（トリメチルシリル）ホスホナイト（HP(OSiMe3)2）とα，β-不飽和カルボン酸成分との反応、その後のアルブーゾブ反応によるアルキルハライドとのアルキル化、及び対応するジアルキルホスフィン酸を与える加アルコール分解に基づく（Kurdyumova, N. R.; Rozhko, L. F.; Ragulin, V. V.; Tsvetkov, E. N.; Russian Journal of General Chemistry (Translation of Zhurnal Obshchei Khimii) (1997), 67(12), 1852-1856）。この合成経路もまた、ハロゲン含有化合物の使用が必要であるという欠点を有する。この場合に原料として使用されるビス（トリメチルシリル）ホスホナイトは、ヘキサメチルジシラザンとの反応を介して次亜リン酸カリウムまたは次亜リン酸アンモニウムから得られる。ヘキサメチルジシラザンは工業的な量では得ることができず、その使用は費用効果的ではない。なぜならば、それの製造は同様に煩雑だからである。この合成経路は、正真正銘ハロゲンを含まないモノカルボキシ官能化ジアルキルホスフィン酸及び可能なそれの誘導体の経済的で費用効果的な製造には使用できない。
【発明の開示】
【発明が解決しようとする課題】
【００１２】
それ故、本発明の課題の一つは、ハロゲン含有率が極めて低いかまたはハロゲンを事実上含まないモノカルボキシ官能化ジアルキルホスフィン酸の（金属）塩を提供することである。
【００１３】
この課題は、モノカルボキシ官能化ジアルキルホスフィン酸塩及び更に別の成分から組成される混合物であって、
Ａ）  ９８〜１００重量％の割合の、次式（Ｉ）で表されるモノカルボキシ官能化ジアルキルホスフィン酸塩：
【００１４】
【化１】
0005224701.tif 000002
［式中、Ｘ及びＹは異なり、Ｃａ、ＡｌまたはＺｎであり、そしてＹはメチル、エチル、ｎ-プロピル、イソプロピル、ｎ-ブチル、イソブチル、ｔｅｒｔ-ブチル、フェニル、２-ヒドロキシエチル、２，３-ジヒドロキシプロピル、２-ヒドロキシプロピル、３-ヒドロキシプロピル、４-ヒドロキシブチル、３-ヒドロキシブチル、２-ヒドロキシブチル、及び／または６-ヒドロキシヘキシル、アリル及び／またはグリセロールであるか、あるいはＸ及びＹは異なり、Mg、Sb、Sn、Ge、Ti、Fe、Zr、Ce、Bi、Sr、Mn、Cu、Ni、Li、Na、K、H、及び／またはプロトン化された窒素塩基であるか、あるいはＸ及びＹは同一かまたは異なり、それぞれCa、AlまたはZnであり、
R1、R2、R3、R4、R5、R6、及びR7は、同一かまたは異なり、互いに独立してＨ、メチル、エチル、ｎ-プロピル、イソプロピル、ｎ-ブチル、イソブチル、ｔｅｒｔ-ブチル及び／またはフェニルである］
及び
Ｂ）  ０〜２重量％の割合のハロゲン、
を含み、この際上記成分の合計は常に１００重量％である、上記混合物によって達成される。
【００１５】
上記混合物は、好ましくは、式（Ｉ）のモノカルボキシ官能化ジアルキルホスフィン酸塩を９９．９９９５〜１００重量％の割合で及びハロゲンを０〜０．０００５重量％の割合で含む。
【００１６】
上記モノカルボキシ官能化ジアルキルホスフィン酸塩は、好ましくは、3-(エチルヒドロキシホスフィニル)-プロピオン酸アルミニウム（ＩＩＩ）、3-(エチルヒドロキシホスフィニル)-プロピオン酸カルシウム（ＩＩ）、3-(エチルヒドロキシホスフィニル)プロピオン酸セリウム（ＩＩＩ）、3-(エチルヒドロキシホスフィニル)プロピオン酸亜鉛（ＩＩ）、3-(エチルヒドロキシホスフィニル)-2-メチルプロピオン酸 アルミニウム（ＩＩＩ）、3-(プロピルヒドロキシホスフィニル)プロピオン酸アルミニウム（ＩＩＩ）のメチルエステル、3-(プロピルヒドロキシホスフィニル)プロピオン酸アルミニウム（ＩＩＩ）、3-(プロピルヒドロキシホスフィニル)-プロピオン酸亜鉛（ＩＩ）、3-(エチルヒドロキシホスフィニル)酪酸アルミニウム（ＩＩＩ）、3-(エチルヒドロキシホスフィニル)酪酸亜鉛（ＩＩ）、3-(ブチルヒドロキシホスフィニル)-プロピオン酸アルミニウム（ＩＩＩ）、3-(プロピルヒドロキシホスフィニル)酪酸アルミニウム（ＩＩＩ）、3-(エチルヒドロキシホスフィニル)ペンタン酸アルミニウム（ＩＩＩ）、3-(プロピルヒドロキシホスフィニル)-2-メチルプロピオン酸アルミニウム（ＩＩＩ）、3-(ブチルヒドロキシホスフィニル)-2-メチルプロピオン酸アルミニウム（ＩＩＩ）、3-(エチルヒドロキシホスフィニル)-2-メチル酪酸アルミニウム（ＩＩＩ）、3-(エチルヒドロキシホスフィニル)プロピオン酸アルミニウム（ＩＩＩ）のメチルエステル、3-(エチルヒドロキシホスフィニル)プロピオン酸アルミニウム（ＩＩＩ）の2-ヒドロキシエチルエステル、3-(エチルヒドロキシホスフィニル)プロピオン酸亜鉛（ＩＩ）の2-ヒドロキシエチルエステル、3-(エチルヒドロキシホスフィニル)プロピオン酸アルミニウム（ＩＩＩ）の2,3-ジヒドロキシプロピルエステル、及び／または3-(エチルヒドロキシホスフィニル)-2-メチルプロピオン酸アルミニウム（ＩＩＩ）のアリルエステルである。
【００１７】
上記の課題はまた、請求項１〜３の一つまたはそれ以上に記載の混合物の製造方法であって、該方法の段階１において、次式ＩＩ
【００１８】
【化２】
0005224701.tif 000003
［式中、ＸはＨ、Ｎａ、ＫまたはＮＨ4である］
で表される次亜リン酸もしくはその塩（成分Ｃ）を、遊離基開始剤の存在下に、次式ＩＩＩ
【００１９】
【化３】
0005224701.tif 000004
［式中、R5、R6及びR7は式Ｉにおいて定義した通りであり、そしてＺはＨ、C1-18-アルキルもしくはC6-18-アリールであるか、またはＹである］
で表されるα，β-不飽和カルボン酸誘導体（成分Ｄ）、及び次式（ＩＶ）
【００２０】
【化４】
0005224701.tif 000005
［式中、R1、R2、R3及びR4は式Ｉにおいて定義された通りである］
で表されるオレフィン（成分Ｅ）と反応させ、そして該方法の第２段階において、得られたモノカルボキシ官能化ジアルキルホスフィン酸及び／またはそのアルカリ金属塩を、Mg、Ca、Al、Sb、Sn、Ge、Ti、Fe、Zr、Zn、Ce、Bi、Sr、Mnの金属化合物及び／またはプロトン化された窒素塩基と反応させて、上記式Ｉのこれらの金属のジアルキルホスフィン酸塩及び／または窒素化合物とすることを含む、上記方法によっても達成される。
【００２１】
好ましくは、ＸはＨであり、そしてＺは、Ｈ、メチル、エチル、ｎ-プロピル、イソプロピル、ｎ-ブチル、イソブチル、ｔｅｒｔ-ブチル、ヒドロキシエチル、またはヒドロキシプロピルである。
【００２２】
上記方法は、好ましくは、該方法の段階１において、ステップ１として、成分Ｃを、遊離基開始剤の存在下に成分Ｅと反応させてアルキル亜ホスホン酸を生成し、そしてステップ２として、得られた反応液をアルコールでエステル化し、そして製造された亜ホスホン酸エステルを蒸留して取り出し、次いでステップ３としてこれを遊離基開始剤もしくは塩基性開始剤の存在下に成分Ｄと反応させ、次いで該方法の段階２を行う方法である。
【００２３】
ステップ２において、アルキル亜ホスホン酸を、式Ｍ-ＯＨ（Ｍは炭素原子数１〜１０の線状もしくは分枝状アルキル基である）の線状または分枝状アルコールで直接エステル化することが好ましい。
【００２４】
上記アルコールが、ｎ-ブタノール、イソブタノールまたはエチルヘキサノールであることが好ましい。成分Ｃは、次亜リン酸のアンモニウムまたはナトリウム塩であることが好ましい。
【００２５】
開始剤が、遊離基性、アニオン性、カチオン性または光化学的な開始剤であることが好ましい。
【００２６】
開始剤が、過酸化物生成化合物及び／またはパーオキソ化合物、例えば過酸化水素、過酸化ナトリウム、過酸化リチウム、過硫酸カリウム、過硫酸ナトリウム、過硫酸アンモニウム、パーオキソ二硫酸ナトリウム、パーオキソホウ酸カリウム、過酢酸、過酸化ベンゾイル、過酸化ジ-ｔｅｒｔ-ブチル、及び／またはパーオキソ二硫酸であるか、及び／またはアゾ化合物、例えばアゾジイソブチロニトリル、２，２’-アゾビス（２-アミジノプロパン）ジヒドロクロライド及び／または２，２’-アゾビス（Ｎ，Ｎ’-ジメチレンイソブチルアミジン）ジヒドロクロライドであることが好ましい。
【００２７】
α，β-不飽和カルボン酸及びα，β-不飽和カルボン酸誘導体が、アクリル酸、アクリル酸メチル、アクリル酸エチル、メタクリル酸、アクリル酸ヒドロキシエチル、クロトン酸、クロトン酸エチル、チグリン酸（トランス-２，３-ジメチルアクリル酸）、（トランス-）２-ペンテン酸、フラン-２-カルボン酸、及び／またはチオフェン-２-カルボン酸であることが好ましい。
【００２８】
オレフィン（成分Ｅ）がエチレン、プロピレン、ｎ-ブテン及び／またはイソブテンまたはこれらの任意の望ましい混合物、１-ヘキセン、１-ヘプテン及び／または１-オクテンであるか、またはアリルアルコール、アリルアミン、アリルベンゼン、アリルアニソール、スチレン、α-メチルスチレン、４-メチルスチレン、及び／または酢酸ビニルであることが好ましい。
【００２９】
成分Ｃと成分Ｄ及び／またはＥとの反応を５０〜１５０℃の温度で行うことが好ましい。
【００３０】
該方法の他の好ましい手順は、該方法の段階１において、ステップ１として、成分Ｃをケトンと反応させて１-ヒドロキシ-１-ジアルキルホスフィネートとし、この１-ヒドロキシ-１-ジアルキルホスフィネートを、ステップ２として、遊離基開始剤の存在下に成分Ｄと反応させ、次いでステップ３として、ケトンを除去し、そして得られた反応混合物を、ステップ４として、遊離基開始剤の存在下に、成分Ｅと反応させ、次いで該方法の段階２を行うことを含む。
他の態様は、該方法の段階１において、ステップ１として成分Ｃをケトンと反応させて１-ヒドロキシ-１-ジアルキルホスフィネートとし、この１-ヒドロキシ-１-ジアルキルホスフィネートをステップ２として遊離基開始剤の存在下に成分Ｅと反応させ、次いでステップ３としてケトンを除去し、そして得られた反応混合物を、ステップ４として、遊離基開始剤の存在下に成分Ｄと反応させ、次いで該方法の段階２を行うことを含む。
【００３１】
該方法の段階２の金属化合物は、好ましくは水酸化アルミニウム、硫酸アルミニウム類、硫酸亜鉛７水和物、塩化マグネシウム６水和物、及び／または塩化カルシウム２水和物である。
【００３２】
該方法の段階２での反応は、好ましくは、２０〜１５０℃の温度で行われる。
【００３３】
また本発明は、請求項１〜３の一つまたはそれ以上に記載の混合物を、難燃剤として、もしくは難燃剤の製造のために、または難燃性成形材料中にまたは難燃性成形体、難燃性フィルム、難燃性フィラメント及び難燃性繊維中に使用することも提供する。
【００３４】
上記難燃性成形材料または成形体、フィルム、フィラメント及び繊維は、請求項１〜３の一つまたはそれ以上に記載の混合物を１〜５０重量％の割合で、ポリマーまたはポリマー混合物を１〜９９重量％の割合で、添加剤を０〜６０重量％の割合で、及びフィラーを０〜６０重量％の割合で含み、この際、これらの成分の合計は常に１００重量％であることが好ましい。
【００３５】
本発明の混合物は、好ましくは、
Ａ）  ９９．９９９５〜１００重量％の割合の3-(エチルヒドロキシホスフィニル)-プロピオン酸アルミニウム（ＩＩＩ）、3-(エチルヒドロキシホスフィニル)プロピオン酸カルシウム（ＩＩ）、3-(エチルヒドロキシホスフィニル)プロピオン酸セリウム（ＩＩＩ）、3-(エチルヒドロキシホスフィニル)プロピオン酸亜鉛（ＩＩ）、3-(エチルヒドロキシホスフィニル)-2-メチルプロピオン酸アルミニウム（ＩＩＩ）、3-(プロピルヒドロキシホスフィニル)プロピオン酸アルミニウム（ＩＩＩ）のメチルエステル、3-(プロピルヒドロキシホスフィニル)プロピオン酸アルミニウム（ＩＩＩ）、3-(プロピルヒドロキシホスフィニル)-プロピオン酸亜鉛（ＩＩ）、3-(エチルヒドロキシホスフィニル)酪酸アルミニウム（ＩＩＩ）、3-(エチルヒドロキシホスフィニル)酪酸亜鉛（ＩＩ）、3-(ブチルヒドロキシホスフィニル)-プロピオン酸アルミニウム（ＩＩＩ）、3-(プロピルヒドロキシホスフィニル)酪酸アルミニウム（ＩＩＩ）、3-(エチルヒドロキシホスフィニル)ペンタン酸アルミニウム（ＩＩＩ）、3-(プロピルヒドロキシホスフィニル)-2-メチルプロピオン酸アルミニウム（ＩＩＩ）、3-(ブチルヒドロキシホスフィニル)-2-メチルプロピオン酸アルミニウム（ＩＩＩ）、3-(エチルヒドロキシホスフィニル)-2-メチル酪酸アルミニウム（ＩＩＩ）、3-(エチルヒドロキシホスフィニル)プロピオン酸アルミニウム（ＩＩＩ）のメチルエステル、3- (エチルヒドロキシホスフィニル)プロピオン酸アルミニウム（ＩＩＩ）の2-ヒドロキシエチルエステル、3-(エチルヒドロキシホスフィニル)プロピオン酸亜鉛（ＩＩ）の2-ヒドロキシエチルエステル、3-(エチルヒドロキシホスフィニル)プロピオン酸アルミニウム（ＩＩＩ）の2,3-ジヒドロキシプロピルエステル、及び／または3-(エチルヒドロキシホスフィニル)-2-メチルプロピオン酸アルミニウム（ＩＩＩ）のアリルエステル、
及び
Ｂ）０〜０．０００５重量％の塩素
を含む。
【００３６】
原則的に、本発明は、
Ａ）  ９８〜１００重量％の割合の次式（Ｉ）で表されるモノカルボキシ官能化ジアルキルホスフィン酸塩、
【００３７】
【化５】
0005224701.tif 000006
［式中、Ｘは、第１主族〜第４主族の金属、遷移金属の金属、またはSb、Bi及びCe、及び／またはプロトン化された窒素塩基であり、
Ｙは、H、C1-C18-アルキル、C6-C18-アリール、C6-C18-アラルキル、C6-C18-アルキルアリール、(CH2)kOH、CH2-CHOH-CH2OH、(CH2)kO(CH2)kH、(CH2)k-CH(OH)-(CH2)kH、(CH2-CH2O)kH、(CH2-C[CH3]HO)kH、(CH2-C[CH3]HO)k(CH2-CH2O)kH、(CH2-CH2O)k(CH2-C[CH3]HO)H、(CH2-CH2O)k-アルキル、(CH2-C[CH3]HO)k-アルキル、(CH2-C[CH3]HO)k(CH2-CH2O)k-アルキル、(CH2-CH2O)k(CH2-C[CH3]HO)O-アルキル、(CH2)k-CH=CH(CH2)kH、(CH2)kNH2、(CH2)kN[(CH2)kH]2であり、この際、ｋは０から１００の整数、好ましくは２〜１０の整数であるか、あるいは
Ｙは、Ｘと同じく定義され、この際、Ｘ及びＹは同一であるか、または二つの異なる金属であり、
R1、R2、R3、R4、R5、R6、R7は、同一か異なり、互いに独立して、H、C1-C18-アルキル、C6-C18-アリール、C6-C18-アラルキル、C6-C18-アルキルアリール、CN、CHO、OC(O)CH2CN、CH(OH)C2H5、CH2CH(OH)CH3、9-アントラセン、2-ピロリドン、(CH2)mOH、(CH2)mNH2、(CH2)mNCS、(CH2)mNC(S)NH2、(CH2)mSH、(CH2)mS-2-チアゾリン、(CH2)mSiMe3、C(O)R8、(CH2)mC(O)R8、CH=CH-R8、CH=CH-C(O)R8であり、この際R8は、C1-C8-アルキルまたはC6-C18-アリールであり、そして
ｍは、０〜１０の整数、好ましくは１〜１０の整数である］
及び
Ｂ）０〜２重量％のハロゲン、
を含み、この際、上記成分の合計は常に１００重量％である、
混合物も含む。
【００３８】
上記混合物は、９９〜１００重量％の割合の上記式（Ｉ）のモノカルボキシ官能化ジアルキルホスフィン酸塩及び０〜１重量％の割合のハロゲンも含む。
【００３９】
上記混合物は、９９．９９〜１００重量％の上記式（Ｉ）のモノカルボキシ官能化ジアルキルホスフィン酸塩及び０〜０．０１重量％のハロゲンも含む。
【００４０】
C6-C18-アリール、C6-C18-アラルキル及びC6-C18-アルキルアリール基が、SO3X2、-C(O)CH3、OH、CH2OH、CH3SO3X2、PO3X2、NH2、NO2、OCH3、SH、及び／またはOC(O)CH3によって置換されていることが好ましい。
【００４１】
R1、R2、R3、R4、R5、R6及びR7は、同一かもしくは異なることができ、そして互いに独立してＨ、C1-C6-アルキル及び／またはアリールである。
【００４２】
Ｘ及びＹが、同一かまたは異なり、それぞれMg、Ca、Al、Sb、Sn、Ge、Ti、Fe、Zr、Zn、Ce、Bi、Sr、Mn、Cu、Ni、Li、Na、K、H、及び／またはプロトン化された窒素塩基であることが好ましく、これは、それゆえ、Ｘ及びＹが、同一の金属カチオンであるかまたは二種の異なる金属カチオンであり得ることを意味する。
【００４３】
Ｘ及びＹのそれぞれが、同一かまたは異なり、Ca、AlまたはZnであることが好ましい。
【００４４】
Ｘ及びＹが異なり、ＸがCa、AlまたはZnであり、そしてＹが、メチル、エチル、ｎ-プロピル、イソプロピル、ｎ-ブチル、イソブチル、ｔｅｒｔ-ブチル、フェニル、エチレングリコール、プロピルグリコール、ブチルグリコール、ペンチルグリコール、ヘキシルグリコール、アリル、及び／またはグリセロールであることが好ましい。
【００４５】
他の好適な化合物は、3-(プロピルヒドロキシホスフィニル)-2-メチル酪酸アルミニウム（ＩＩＩ）、3-(ブチルヒドロキシホスフィニル)-2-メチル酪酸アルミニウム（ＩＩＩ）、3-(ブチルヒドロキシホスフィニル)酪酸アルミニウム（ＩＩＩ）、3-(プロピルヒドロキシホスフィニル)ペンタン酸アルミニウム（ＩＩＩ）、3-(ブチルヒドロキシホスフィニル)ペンタン酸アルミニウム（ＩＩＩ）、3-(エチルヒドロキシホスフィニル)-2-メチル酪酸アルミニウム（ＩＩＩ）の2-ヒドロキシエチルエステル、3-(プロピルヒドロキシホスフィニル)-2-メチル酪酸アルミニウム（ＩＩＩ）の2-ヒドロキシエチルエステル、3-(エチルヒドロキシホスフィニル)-2-メチル酪酸アルミニウム（ＩＩＩ）の2-ヒドロキシプロピルエステル、3-(プロピルヒドロキシホスフィニル)-2-メチル酪酸アルミニウム（ＩＩＩ）の2-ヒドロキシプロピルエステル、及び／または3-(プロピルヒドロキシホスフィニル)プロピオン酸アルミニウム（ＩＩＩ）の2,3-ジヒドロキシプロピルエステルである。
【００４６】
また上記の課題は、請求項１〜４の一つまたはそれ以上に記載の混合物の製造方法であって、該方法の第１段階において、下記式ＩＩ
【００４７】
【化６】
0005224701.tif 000007
［式中、ＸはH、Na、KまたはNH4である］
で表される次亜リン酸もしくはその塩（成分Ｃ）を、遊離基開始剤の存在下に、次式ＩＩＩ
【００４８】
【化７】
0005224701.tif 000008
［式中、R5、R6及びR7は式Ｉにおいて定義した通りであり、そしてＺは、H、C1-18-アルキルもしくはC6-18-アリールであるかまたはＹである］
で表されるα，β-不飽和カルボン酸誘導体（成分Ｄ）及び次式ＩＶ
【００４９】
【化８】
0005224701.tif 000009
［式中、R1、R2、R3及びR4は式Ｉにおいて定義した通りである］
で表されるオレフィン（成分Ｅ）と反応させ、そして該方法の第二段階において、得られたモノカルボキシ官能化ジアルキルホスフィン酸及び／またはそのアルカリ金属塩を、Mg、Ca、Al、Sb、Sn、Ge、Ti、Fe、Zr、Zn、Ce、Bi、Sr、Mnの金属化合物及び／またはプロトン化された窒素塩基と反応させて、式Ｉで表されるこれらの金属のジアルキルホスフィン酸塩及び／または窒素化合物を生成させることを含む、上記方法によっても達成される。
【００５０】
該方法の実行は、好ましくは、該方法の第一段階において、該方法の第１ステップとして、成分Ｃを遊離基開始剤の存在下に成分Ｄと反応させ、そして該方法の第２ステップとして、得られた反応液を同様に遊離基開始剤の存在下に成分Ｅと反応させることによって行われる。
【００５１】
また、該方法の段階１において、該方法の第１ステップとして、成分Ｃを遊離基開始剤の存在下に成分Ｅと反応させ、そして該方法の第２ステップとして得られた反応液を同様に遊離基開始剤の存在下に成分Ｄと反応させることも好ましい。
【００５２】
成分Ｃ、Ｄ及びＥの次のモル比を使用することが好ましい。
【００５３】
【数１】
0005224701.tif 000010
式中、Ｃは式ＩＩの次亜リン酸またはそれの塩であり、Ｄは、式ＩＩＩのα，β-不飽和カルボン酸誘導体またはα，β-不飽和カルボン酸であり、Ｅは、式ＩＶのオレフィンであり、そしてＡは、式Ｉのモノカルボキシ官能化ジアルキルホスフィン酸塩であり、そして更に
【００５４】
【数２】
0005224701.tif 000011
式中、α＝１〜３、０．０１≦ｘk、及びｙk≦α、ｐ＝０．５〜３であり、そしてｎは１〜１００である。
【００５５】
該方法の実行は、該方法の第１段階において、第１ステップとして、成分Ｃを遊離基開始剤の存在下に部分量ｘkＤの成分Ｄと反応させ、得られた反応液を第２ステップとして遊離基開始剤の存在下に全量の成分Ｅと反応させ、そして得られた反応液を第３ステップとして遊離基開始剤の存在下に残りの量（α-ｘn）Ｄの成分Ｄと反応させて行うことが好ましい。
【００５６】
更に、該方法の実行は、該方法の第１段階において、第１ステップとして、成分Ｃを遊離基開始剤の存在下に部分量ｙkＥの成分Ｅと反応させ、得られた反応液を第２ステップとして遊離基開始剤の存在下に全量の成分Ｄと反応させ、そして得られた反応液を第３ステップとして遊離基開始剤の存在下に残りの量（α-ｙn）Ｅの成分Ｅと反応させることによっても行うことができる。
【００５７】
更に該方法の実行は、該方法の第１段階において、第１ステップとして、成分Ｃを遊離基開始剤の存在下に部分量ｘkＤの成分Ｄと反応させ、そして得られた反応液を第２ステップとして遊離基開始剤の存在下に部分量ｙkＥの成分Ｅと反応させ、この際、第１ステップ及び第２ステップの交代数は各々の部分量を消費するのに充分なものとすることによっても行うことができる。
【００５８】
他の態様では、該方法の第１段階において、第１ステップとして、成分Ｃを遊離基開始剤の存在下に部分量ｙkＥの成分Ｅと反応させ、そして得られた反応液を第２ステップとして遊離基開始剤の存在下に部分量ｘkＤの成分Ｄと反応させ、この際、第１ステップ及び第２ステップの交代数は各々の部分量を消費するのに充分なものとする。
【００５９】
更に別の手順では、該方法の第１段階において、第１ステップとして、成分Ｃを遊離基開始剤の存在下に成分Ｅと反応させてアルキル亜ホスホン酸とし、そして第２ステップとして、得られた反応液をアルコールでエステル化し、そしてこの際生じた亜ホスホン酸エステルを蒸留して取り出し、次いで第３ステップとして遊離基開始剤または塩基性開始剤の存在下に成分Ｄと反応させて、次いで該方法の段階２を行う。
【００６０】
遊離基開始剤の使用量が、リン含有化合物を基準にして０．００１〜１０モル％であることが好ましい。
【００６１】
遊離基開始剤の供給速度が、リン含有化合物を基準にして１時間あたり０．０１〜１０モル％の開始剤であることが好ましい。
【００６２】
オレフィンと次亜リン酸塩及び／または次亜リン酸との比率（モル基準）が１：３〜３：０．５であることが好ましい。
【００６３】
オレフィンと次亜リン酸塩及び／または次亜リン酸との比率（モル基準）が１．５：３〜２．５：１であることが特に好ましい。
【００６４】
成分Ｅとしてのオレフィンとの反応が、１〜１００ｂａｒの使用したオレフィンの圧力下で行われることが好ましい。
【００６５】
成分Ｅとしてのオレフィンとの反応が、２〜５０ｂａｒの使用したオレフィンの圧力下に行われることが特に好ましい。
【００６６】
成分Ｃと成分Ｄ及び／またはＥとの反応が０〜２５０℃の温度下に行われることが好ましい。
【００６７】
成分Ｃと成分Ｄ及び／またはＥとの反応が２０〜２００℃の温度下に行われることが好ましい。
【００６８】
使用するケトンが、アセトン、メチルエチルケトン、ジエチルケトン、メチルプロピルケトン、イソブチルメチルケトン、３-ヘキサノン、２-ヘプタノン、３-ヘプタノン、４-ヘプタノン、５-メチル-２-ヘキサノン、２-オクタノン、３-オクタノン、または５-メチル-３-ヘプタノンを含むことが特に好ましい。
【００６９】
該方法の段階２で使用する金属化合物が、金属酸化物、金属水酸化物、金属酸化物水酸化物、金属硫酸塩、金属酢酸塩、金属硝酸塩、金属塩化物及び／または金属アルコキシドであることが好ましい。
【００７０】
該方法の段階２において反応を８０〜１２０℃の温度で行うことが特に好ましい。
【００７１】
該方法の段階２において反応を水性媒体中で行うことが好ましい。
【００７２】
本発明の方法は、モノカルボキシ官能化ジアルキルホスフィン酸塩を完全にハロゲン不含の形で得ることを可能とし、この際、それのハロゲン不含の程度は、従来技術では達成できないレベルである。
【００７３】
本発明の方法は、最初からハロゲン不含の原料を使用し、その結果、最終生成物も同様に完全にハロゲン不含であるという利点を有する。ハロゲンの含有率は、もし仮に存在していたとしても、検出限界以下である。これに対して、従来知られる方法の全ては、各々の最終生成物において実質的により高いハロゲン含有率をまねく。
【００７４】
本発明は、また、請求項１〜４の一つまたはそれ以上の混合物を、難燃剤としてまたは難燃剤の製造に使用することも提供する。
【００７５】
上記難燃剤は、請求項１〜３の一つもしくはそれ以上に記載の混合物を０．１〜９０重量％、及び更に別の添加剤を０．１〜５０重量％の割合で含み、この際、これらの成分の合計が常に１００重量％であることが好ましい。
【００７６】
上記難燃剤は、請求項１〜３の一つもしくはそれ以上に記載の混合物を１０〜８０重量％、及び更に別の添加剤を１０〜４０重量％の割合で含み、この際、これらの成分の合計は常に１００重量％であることが特に好ましい。
【００７７】
また本発明は、請求項１〜３の一つまたはそれ以上に記載の混合物を難燃性成形材料に使用することも提供する。
【００７８】
上記難燃性成形材料は、請求項１〜３の一つもしくはそれ以上に記載の混合物を５〜３０重量％、ポリマーまたはポリマー混合物を５〜９重量％、添加剤を５〜４０重量％、及びフィラーを５〜４０重量％の割合で含み、この際、これらの成分の合計が常に１００重量％であることが好ましい。
【００７９】
更に本発明は、請求項１〜３の一つまたはそれ以上に記載の混合物を、難燃性成形体、難燃性フィルム、難燃性フィラメント及び難燃性繊維中に難燃剤として使用することにも関する。
【００８０】
上記成形体、フィルム、フィラメント及び繊維が、請求項１〜３の一つまたはそれ以上に記載の混合物を５〜３０重量％、ポリマーまたはポリマー混合物を５〜９０重量％、添加剤を５〜４０重量％、及びフィラーを５〜４０重量％の割合で含み、この際、これらの成分の合計が常に１００重量％であることが好ましい。
【００８１】
上記の添加剤は、好ましくは、酸化防止剤、耐電防止剤、発泡剤、更に別の難燃剤、熱安定剤、耐衝撃性改良剤、加工助剤、潤滑剤、光安定剤、アンチドリップ剤、相溶化剤、強化材、核形成剤、レーザーマーキングのための添加剤、加水分解安定剤、連鎖延長剤、有色顔料及び／または可塑剤である。
【００８２】
ＸがＹの場合は、モノカルボキシ官能化ジアルキルホスフィン酸と金属とのモル比は１：１または１：２であることができる。
【００８３】
本発明においては、ハロゲンはフッ素、塩素、臭素またはヨウ素を意味し、態様の一つでは塩素を意味する。
【００８４】
モノカルボキシ官能化ジアルキルホスフィン酸の塩を製造することができ、ハロゲンの関与を最小にして簡単で費用効果的な方法で行うことができ、そして高純度の単一の生成物を与える方法に対する要望がある。この方法は、従来公知の方法と比べて、環境技術の面からも顕著に優れているべきである。
【００８５】
それゆえ、本発明の更に別の課題の一つは、モノカルボキシ官能化ジアルキルホスフィン酸の塩を製造することができ、従来技術の上記の欠点を回避し、そして次亜リン酸もしくはそれの塩を原料とする方法を提供することである。
【００８６】
本発明の方法は、従来技術と比べてかなりの利点を有する。なぜならば、本方法は、亜ホスホン酸ジハライド及び他のハロゲン含有化合物の使用を完全に回避するからである。これによって、本発明によるモノカルボキシ官能化ジアルキルホスフィン酸の塩は、従来得ることができたモノカルボキシ官能化ジアルキルホスフィン酸塩よりも腐食性も低い。より低い腐食性は、製造工程における取り扱い上だけでなく、難燃剤として使用する際の取り扱いの上でも有利である。
【００８７】
本方法の段階１では、成分Ｃを、遊離基開始剤の存在下に、溶剤中で成分Ｄ及びＥと反応させる。この際、成分Ｄ及びＥは、同時ではなくて、各々別々に（順番にもしくは相前後して）供給される。
【００８８】
使用する成分Ｄが遊離のカルボン酸ではなく、カルボン酸エステルの場合は、遊離のカルボン酸を得るためには、上記の反応の前または後に加水分解を行う必要がある。
【００８９】
驚くべきことに、上記モノカルボキシ官能化ジアルキルホスフィン酸は、α，β-不飽和カルボン酸もしくはα，β-不飽和カルボン酸エステル及びオレフィンと、次亜リン酸の誘導体との反復反応を介して、各々のモノアルキルホスフィン酸誘導体を単離することなく、高収率で得ることができる。α，β-不飽和カルボン酸エステルとの反応は、遊離のモノカルボキシ官能化ジアルキルホスフィン酸を得るためには、加水分解ステップも必要とする。
【００９０】
対応するモノエステルを与える亜ホスホン酸のエステル化は、例えば、生成した水を共沸蒸留によって除去しながら、比較的高沸点のアルコールとの反応を介して達成することができる。
【００９１】
段階ｃ）における付加反応は、好ましくは、触媒の存在下に行われる。
【００９２】
これらが塩基性触媒であることが好ましい。またその代わりとして、遊離基開始剤またはカチオン性開始剤を使用することもできる。
【００９３】
上記塩基性開始剤が、アルカリ金属アルコレート及び／またはアルカリ土類金属アルコレートであることが好ましい。ナトリウムメタノレートまたはナトリウムエタノレートを使用することが特に好ましい。
上記エステルの加水分解が強鉱酸の存在下に行われることが好ましい。この強鉱酸が濃硫酸であることが好ましい。
【００９４】
本方法の第１段階におけるα，β-不飽和カルボン酸誘導体及びオレフィンと次亜リン酸塩及び／または次亜リン酸との比率（モル基準）は、上記の式に従い、モル比として、０．０１≦ｘk及びｙk≦α、α＝１〜３、ｐ＝０．５〜３．０、及びｎ＝１〜１００、好ましくは０．０５≦ｘk及びｙk≦α、α＝１〜１．５、ｐ＝０．８〜１．２、ｎ＝２〜２０であることが好ましい。
【００９５】
無機溶剤、有機溶剤またはこれらの任意の望ましい混合物を使用することが好ましい。
【００９６】
使用する無機溶剤が水を含むことが好ましい。水性溶剤の場合にはｐＨを０〜１４、特に好ましくは２〜９に調節することが好ましい。
【００９７】
鉱酸、酸性の塩、カルボン酸、アルカリ物質及び／または電解質、例えば重硫酸ナトリウム、重亜硫酸ナトリウム及び／または重亜硫酸カリウムを用いてｐＨを調節することが好ましい。上記カルボン酸が蟻酸、酢酸、プロピオン酸、酪酸及び／または比較的長鎖のカルボン酸、及び／またはこれらのダイマー、オリゴマー及び／またはポリマーであることが好ましい。本方法の第１段階において、次亜リン酸の塩が、第１主族の元素であるカチオンを有する塩及び／または有機基が置換した第５主族の元素であるカチオンを有する塩であることが好ましい。上記次亜リン酸の塩が、アンモニウム塩またはアルカリ金属塩、特にナトリウム塩であることが特に好ましい。
【００９８】
本方法の第１段階において、次亜リン酸が、次亜リン酸の塩及び少なくとも一種の鉱酸から反応の場（in situ）で製造されることが好ましく、この際、添加剤酸と次亜リン酸塩との比率（当量基準）は０：１〜２：１である。
【００９９】
本発明の方法に好適な遊離基開始剤は、遊離基を発生させる系ならばどのようなものでもよい。好ましい遊離基開始剤は、パーオキソ化合物、例えばパーオキソ一硫酸、過硫酸カリウム（パーオキソ一硫酸カリウム）、カロエート（ＴＭ）、オキソン類（ＴＭ）、パーオキソ二硫酸、過硫酸カリウム（パーオキソ二硫酸カリウム）、過硫酸ナトリウム（パーオキソ二硫酸ナトリウム）、過硫酸アンモニウム（パーオキソ二硫酸アンモニウム）である。
【０１００】
特に好ましいものは、溶剤系中で過酸化物を生成することができる化合物、例えば過酸化ナトリウム、過酸化ナトリウムパーオキソハイドレート、過酸化ナトリウムジパーオキソハイドレート水和物、過酸化ナトリウム２水和物、過酸化ナトリウム８水和物、過酸化リチウム、過酸化リチウムモノパーオキソハイドレート３水和物、過酸化カルシウム、過酸化ストロンチウム、過酸化バリウム、過酸化マグネシウム、過酸化亜鉛、カリウムハイパーオキシド、過酸化カリウムジパーオキソハイドレート、パーオキソホウ酸ナトリウム４水和物、パーオキソホウ酸ナトリウム３水和物、パーオキソホウ酸ナトリウム１水和物、無水パーオキソホウ酸ナトリウム、パーオキソホウ酸カリウムパーオキソハイドレート、パーオキソホウ酸マグネシウム、パーオキソホウ酸カルシウム、パーオキソホウ酸バリウム、パーオキソホウ酸ストロンチウム、パーオキソホウ酸カリウム、パーオキソ一リン酸、パーオキソ二リン酸、パーオキソ二リン酸カリウム、パーオキソ二リン酸アンモニウム、パーオキソ二リン酸アンモニウムカリウム類（二重塩）、炭酸ナトリウムパーオキソハイドレート、尿素パーオキソハイドレート、アンモニウムオキサレートパーオキシド、過酸化バリウムパーオキソハイドレート、カルシウム過酸化水素類（calcium hydrogen peroxides）、過酸化カルシウムパーオキソハイドレート、アンモニウムトリホスフェートジパーオキソホスフェート水和物、フッ化カリウムパーオキソハイドレート、フッ化カリウムトリパーオキソハイドレート、フッ化カリウムジパーオキソハイドレート、ピロリン酸ナトリウムジパーオキソハイドレート、ピロリン酸ナトリウムジパーオキソハイドレート８水和物、酢酸カリウムパーオキソハイドレート、リン酸ナトリウムパーオキソハイドレート、ケイ酸ナトリウムパーオキソハイドレートである。
【０１０１】
特に好ましいものは、過酸化水素、過蟻酸、過酢酸、過酸化ベンゾイル、過酸化ジ-ｔｅｒｔ-ブチル、過酸化ジクミル、２，４-ジクロロベンゾイルパーオキシド、過酸化デカノイル、過酸化ラウロイル、クメンヒドロパーオキシド、ピネンヒドロパーオキシド、ｐ-メンタンヒドロパーオキシド、ｔｅｒｔ-ブチルヒドロパーオキシド、アセチルアセトンパーオキシド、メチルエチルケトンパーオキシド、コハク酸パーオキシド、ジセチルパーオキシジカーボネート、ｔｅｒｔ-ブチルパーオキシアセテート、ｔｅｒｔ-ブチルパーオキシマレエート、ｔｅｒｔ-ブチルパーオキシベンゾエート、アセチルシクロヘキシルスルホニルパーオキシドである。
【０１０２】
水溶性アゾ化合物が遊離基開始剤として使用されることも好ましい。
【０１０３】
好適なアゾ系開始剤は、Dupont-Biesteritz社製の(R)VAZO 52、(R)VAZO 64 (AIBN)、(R)VAZO 67、(R)VAZO 88、R)VAZO 68；  並びにWako Chemicals社製のV-70 2,2'-アゾビス(4-メトキシ-2,4-ジメチルバレロニトリル)、V-65 2,2'-アゾビス (2,4-ジメチルバレロニトリル)、V-601ジメチル2,2'-アゾビス(2-メチルプロピオネート)、V-59 2,2'-アゾビス(2-メチルブチロニトリル)、V-40、VF-096 1,1'-アゾビス(シクロヘキサン-1-カルボニトリル)、V-30 1-[(シアノ-1-メチルエチル)アゾ]ホルムアミド、VAm-110 2,2'-アゾビス(N-ブチル-2-メチルプロピオンアミド)、VAm-111 2,2'-アゾビス(N-シクロヘキシル-2-メチルプロピオンアミド)、VA-046B 2,2'-アゾビス[2-(2-イミダゾリン-2-イル)プロパンジスルフェート２水和物、VA-057 2,2'-アゾビス[N-(2-カルボキシエチル)-2-メチルプロピオンアミジン]４水和物、VA-061 2,2'-アゾビス[2-(2-イミダゾリン-2-イル)プロパン]、VA-080 2,2'-アゾビス{2-メチル-N-[1,1-ビス(ヒドロキシメチル)-2-ヒドロキシエチル]プロピオンアミド、VA-085 2,2'-アゾビス{2-メチル-N-[2-(1-ヒドロキシブチル)]プロピオンアミド}、VA-086 2,2'-アゾビス[2-メチル-N-(2-ヒドロキシエチル)プロピオンアミド]などである。
【０１０４】
更に、２-ｔｅｒｔ-ブチルアゾ-２-シアノプロパン、ジメチルアゾジイソブチレート、アゾジイソブチロニトリル、２-ｔｅｒｔ-ブチルアゾ-１-シアノシクロヘキサン、１-ｔｅｒｔ-アミルアゾ-１-シアノシクロヘキサンなどのアゾ系開始剤も好ましい。また、アルキルパーケタール（alkylperketals）、例えば２，２-ビス（ｔｅｒｔ-ブチルパーオキシ）ブタン、エチル-３，３-ビス（ｔｅｒｔ-ブチルパーオキシ）ブチレート、１，１-ジ（ｔｅｒｔ-ブチルパーオキシ）シクロヘキサンも好ましい。
【０１０５】
遊離基開始剤の使用量が、リン含有化合物を基準にして０．００１〜１０モル％であることが好ましく、この際０．０５〜５モル％の量が特に好ましい。
【０１０６】
遊離基開始剤の供給速度が、リン含有化合物を基準にして、１時間あたり０．０１〜１０モル％の開始剤であることが好ましい。
【０１０７】
遊離基開始剤を上記の溶剤中で使用することが好ましい。
【０１０８】
該方法の段階１において使用するオレフィンが、環状オレフィン、例えばシクロペンテン、シクロヘキセン、シクロヘキセノール類、シクロヘキセノン類、シクロヘプテン、シクロオクテン、シクロオクテノール類、及び／またはシクロオクテノン類を含むことも好ましい。
【０１０９】
他の態様においては、官能化されたオレフィン、例えばアリルイソチオシアネーート、アリルメタクリレート、２-アリルフェノール、Ｎ-アリルチオ尿素、２-（アリルチオ）-２-チアゾリン、アリルトリメチルシラン、アリルアセテート、アリルアセトアセテート、アリルアルコール、アリルアミン、アリルベンゼン、アリルシアニド、アリルシアノアセテート、アリルアニソール、トランス-２-ペンテナール、シス-２-ペンテノニトリル、１-ペンテン-３-オール、４-ペンテン-１-オール、４-ペンテン-２-オール、トランス-２-ヘキセナール、トランス-２-ヘキセン-１-オール、シス-３-ヘキセン-１-オール、５-ヘキセン-１-オール、スチレン、α-メチルスチレン、４-メチルスチレン、酢酸ビニル、９-ビニルアントラセン、２-ビニルピリジン、４-ビニルピリジン、及び／または１-ビニル-２-ピロリドンが使用される。
【０１１０】
該方法の段階１においては、成分Ｄとの反応中の雰囲気が、５０〜９９．９重量％、好ましくは７０〜９５重量％の溶剤及び成分Ｄの成分から組成されることが好ましい。
【０１１１】
オレフィン（成分Ｅ）との反応中の雰囲気が、５０〜９９．９重量％、好ましくは７０〜９５重量％の溶剤及びオレフィンの成分から組成されることが好ましい。
【０１１２】
上記雰囲気は、好ましくは、反応に関与しないガス状成分を含む。
【０１１３】
上記ガス状成分は、好ましくは、酸素、窒素、二酸化炭素、希ガス、水素及び／またはアルカンである。
【０１１４】
該方法の段階１においては、その反応は、好ましくは１〜２０ｂａｒの圧力で成分Ｄを添加しながら行うことが好ましい。
【０１１５】
該方法の段階１において、成分Ｃと成分ＤもしくはＥとの反応中、その反応液は、１〜１００００００、好ましくは１００〜１０００００の回転レイノルズ数に相当する強さの混合に付されることが好ましい。
【０１１６】
該方法の段階１において、オレフィン、α，β-不飽和カルボン酸（誘導体）、遊離基開始剤、溶剤、及び次亜リン酸、及び／またはそれの塩を、０．０８３〜１０ｋＷ／ｍ3、好ましくは０．３３〜１．６５ｋＷ／ｍ3のエネルギー入力量で緊密に混合することが好ましい。
【０１１７】
好ましい装置は、攪拌タンク、攪拌タンクカスケード、フローチューブ、バブルカラム、及びスクラバーである。
【０１１８】
ガス状オレフィン成分は、ノズル（例えばベンチュリノズル）、ガッシングスターラー、タービンスターラー、及び／またはディスクスターラーを介して導入することが好ましい。
【０１１９】
該方法の段階２においては、該方法の段階１で得られたモノカルボキシ官能化ジアルキルホスフィン酸及び／またはこれらのアルカリ金属塩は、Mg、Ca、Al、Zn、Ti、Sn、Zr、CeまたはFeの金属化合物と反応させて、これらの金属のモノカルボキシ官能化ジアルキルホスフィン酸塩とすることが好ましい。
【０１２０】
該方法の段階ＩＩ）におけるモノカルボキシ官能化ジアルキルホスフィン酸及び／またはそれの塩と金属及び／または金属化合物との反応は、四価の金属イオンまたは安定した四価の酸化状態を有する金属の場合には、カルボキシル官能化ジアルキルホスフィン酸／塩と金属とのモル比を６：１〜１：２．５として行うのが好ましい。
【０１２１】
該方法の段階ＩＩ）におけるモノカルボキシ官能化ジアルキルホスフィン酸及び／またはそれの塩と金属及び／または金属化合物との反応は、三価の金属イオンまたは安定した三価の酸化状態を有する金属の場合には、モノカルボキシ官能化ジアルキルホスフィン酸／塩と金属とのモル比を４．５：１〜１：２．５として行うのが好ましい。
【０１２２】
該方法の段階ＩＩ）におけるモノカルボキシ官能化ジアルキルホスフィン酸及び／またはその塩と金属及び／または金属化合物との反応は、二価の金属イオンまたは安定した二価の酸化状態を有する金属の場合には、モノカルボキシ官能化ジアルキルホスフィン酸／塩と金属とのモル比を３：１〜１：２．５として行うことが好ましい。
【０１２３】
該方法の段階ＩＩ）におけるモノカルボキシ官能化ジアルキルホスフィン酸及び／またはそれの塩と金属及び／または金属化合物との反応は、一価の金属イオンまたは安定した一価の酸化状態を有する金属の場合には、モノカルボキシ官能化ジアルキルホスフィン酸／塩と金属とのモル比を２．５：１〜１：３．５として行うことが好ましい。
【０１２４】
該方法の段階Ｉ）で得られたモノカルボキシ官能化アルカリ金属ジアルキルホスフィン酸塩は、ジアルキルホスフィン酸に転化し、そしてこれを、該方法の段階ＩＩ）において、Mg、Ca、Al、Zn、Ti、Sn、Zr、CeまたはFeの金属化合物と反応させて、これらの金属のモノカルボキシ官能化ジアルキルホスフィン酸塩とすることが好ましい。
【０１２５】
該方法の段階Ｉ）において得られたモノカルボキシ官能化ジアルキルホスフィン酸をアルカリ金属ジアルキルホスフィン酸塩に転化し、そしてこれを該方法の段階ＩＩ）においてMg、Ca、Al、Zn、Ti、Sn、Zr、CeまたはFeの金属化合物と反応させてこれらの金属のモノカルボキシ官能化ジアルキルホスフィン酸塩とすることが好ましい。
【０１２６】
該方法の段階ＩＩ）のためのMg、Ca、Al、Zn、Ti、Sn、Zr、CeまたはFeの金属化合物は、金属、金属酸化物、金属水酸化物、金属酸化物水酸化物、金属ホウ酸塩、金属炭酸塩、金属ヒドロキソ炭酸塩、金属ヒドロキソ炭酸塩水和物、混合金属ヒドロキソ炭酸塩、混合金属ヒドロキソ炭酸塩水和物、金属リン酸塩、金属硫酸塩、金属硫酸塩水和物、金属ヒドロキソ硫酸塩水和物、混合金属ヒドロキソ硫酸塩水和物、金属オキシ硫酸塩、金属酢酸塩、金属硝酸塩、金属フッ化物、金属フッ化物水和物、金属塩化物、金属塩化物水和物、金属オキシ塩化物、金属臭化物、金属ヨウ化物、金属ヨウ化物水和物、カルボン酸の金属誘導体、及び／または金属アルコキシドであることが好ましい。
【０１２７】
上記金属化合物は、塩化アルミニウム、水酸化アルミニウム、硝酸アルミニウム、硫酸アルミニウム、硫酸チタニル、硝酸亜鉛、酸化亜鉛、水酸化亜鉛、及び／または硫酸亜鉛であることが好ましい。
【０１２８】
アルミニウム化合物の中では好ましいものは金属アルミニウム、及び第７主族のアニオンを有するアルミニウム塩、例えばフッ化アルミニウム、フッ化アルミニウム３水和物、塩化アルミニウム（無水の結晶化物；  無水の昇華物）、塩化アルミニウム６水和物、アルミニウムヒドロキシクロライド、Hardman Australia社製のALCHLOR(R)-AC、塩基性塩化アルミニウム溶液、塩化アルミニウム溶液、Lurgi Lifescience社製のスルフェートで状態調節した塩化ポリアルミニウム溶液(PACS)、Oker Chemie GmbH製のOBRAFLOC 18(R)、Sachtleben社製のAlkaflock(R)、Ekocid(R)60 グレード品、Sachtoklar(R)グレード品、Ekofloc(R)グレード品、Ekozetグレード品、Clariant社製のLocron(R)及びParimal(R)グレード品、並びに無水臭化アルミニウム、ヨウ化アルミニウム、ヨウ化アルミニウム６水和物である。
【０１２９】
好ましいものは、第６主族のアニオンを有するアルミニウム塩、例えば硫化アルミニウム、セレン化アルミニウムである。
【０１３０】
好ましいものは、第５主族のアニオンを有するアルミニウム塩、例えばリン化アルミニウム、次亜リン酸アルミニウム、アンチモン化アルミニウム、窒化アルミニウム、並びに第４主族のアニオンを有するアルミニウム塩、例えば炭化アルミニウム、ヘキサフルオロケイ酸アルミニウム；  及び第１主族のアニオンを有するアルミニウム塩、例えば水素化アルミニウム、水素化カルシウムアルミニウム、水素化ホウ素アルミニウム、あるいは第７主族のオキソ酸のアルミニウム塩、例えば塩素酸アルミニウムである。
【０１３１】
好ましいものは、第６主族のオキソ酸のアルミニウム塩、例えば硫酸アルミニウム、硫酸アルミニウム水和物、硫酸アルミニウム６水和物、硫酸アルミニウム１６水和物、硫酸アルミニウム１８水和物、Ekachemicals社製の硫酸アルミニウム溶液、Oker Chemie GmbH製の液状硫酸アルミニウム、硫酸アルミニウムナトリウム、硫酸アルミニウムナトリウム１２水和物、硫酸カリウムアルミニウム、硫酸カリウムアルミニウム１２水和物、硫酸アンモニウムアルミニウム、硫酸アンモニウムアルミニウム１２水和物、マガルドレート(Al5Mg10(OH)31(SO4)2 x nH2O)である。
【０１３２】
また同様に好ましいものは、第５主族のオキソ酸のアルミニウム塩、例えば硝酸アルミニウム９水和物、メタリン酸アルミニウム、リン酸アルミニウム、低密度リン酸アルミニウム水和物、一塩基性リン酸アルミニウム、一塩基性リン酸アルミニウム溶液；  及び第４主族のオキソ酸のアルミニウム塩、例えばケイ酸アルミニウム、ケイ酸マグネシウムアルミニウム、ケイ酸マグネシウムアルミニウム水和物（アルマシレート）、炭酸アルミニウム、ハイドロタルサイト(Mg6Al2(OH)16CO3 * nH2O)、炭酸ナトリウムジヒドロキシアルミニウム、NaAl(OH)2CO3、及び第３主族のオキソ酸のアルミニウム塩、例えばホウ酸アルミニウム、あるいは擬ハロゲン化物(pseudohalides)のアルミニウム塩、例えばチオシアン酸アルミニウムである。
【０１３３】
好ましいものは、酸化アルミニウム（プラム(purum)、プリスジマム(purissimum)、工業等級、塩基性、中性、酸性）、酸化アルミニウム水和物、水酸化アルミニウム、または混合アルミニウム酸化物水酸化物、及び／またはポリアルミニウムヒドロキシル化合物であり、これらは、好ましくは、９〜４０重量％のアルミニウム含有率を有する。
【０１３４】
好ましいアルミニウム塩は、有機アニオンを有するもの、例えばモノ-、ジ-、オリゴ-もしくはポリカルボン酸のアルミニウム塩、例えば二酢酸アルミニウム、塩基性酢酸アルミニウム、アルミニウムサブアセテート (aluminum subacetate)、アセト酒石酸アルミニウム、蟻酸アルミニウム、乳酸アルミニウム、シュウ酸アルミニウム、酒石酸アルミニウム、オレイン酸アルミニウム、パルミチン酸アルミニウム、モノステアリン酸アルミニウム、ステアリン酸アルミニウム、トリフルオロメタンスルホン酸アルミニウム、安息香酸アルミニウム、サリチル酸アルミニウム、アルミニウムヘキサユリアスルフェートトリアイオダイド(aluminum hexaurea sulfate triiodide)、８-オキシキノリン酸アルミニウムである。
【０１３５】
亜鉛化合物の中では、好ましいものは、元素状金属亜鉛、並びに無機アニオンを有する亜鉛塩、例えばハロゲン化亜鉛（フッ化亜鉛、フッ化亜鉛４水和物、塩化亜鉛類（butter of zinc）、臭化物類、ヨウ化亜鉛）である。
【０１３６】
好ましいものは、第３主族のオキソ酸の亜鉛塩（ホウ酸亜鉛、例えば(R)Firebrake ZB、(R)Firebrake 415、(R)Firebrake 500）、並びに第４主族のオキソ酸の亜鉛塩（（塩基性）炭酸亜鉛、炭酸水酸化亜鉛（zinc hydroxide carbonate）、無水炭酸亜鉛、塩基性炭酸亜鉛水和物、（塩基性）ケイ酸亜鉛、ヘキサフルオロケイ酸亜鉛、ヘキサフルオロケイ酸亜鉛６水和物、錫酸亜鉛、錫酸水酸化亜鉛（zinc hydroxide stannate）、炭酸水酸化アルミニウムマグネシウム亜鉛（zinc magnesium aluminum hydroxide carbonate））、及び第５主族のオキソ酸の亜鉛塩（硝酸亜鉛、硝酸亜鉛６水和物、窒化亜鉛、リン酸亜鉛、ピロリン酸亜鉛）；、及び第６主族のオキソ酸の亜鉛塩（硫酸亜鉛、硫酸亜鉛１水和物、硫酸亜鉛７水和物）、及び第７主族のオキソ酸の亜鉛塩（ハイポハライト類(hypohalites)、ハライト類、ハラート類(halates)、例えばヨウ素酸亜鉛、及びパーハラート類、例えば過塩素酸亜鉛）である。
【０１３７】
好ましいものは、擬ハロゲン化物（pseudohalides）の亜鉛塩（チオシアン酸亜鉛、シアン酸亜鉛、シアン化亜鉛）である。
【０１３８】
好ましいものは、酸化亜鉛類、過酸化亜鉛類（例えば過酸化亜鉛）、水酸化亜鉛類、または混合亜鉛酸化物水酸化物類（標準酸化亜鉛、例えばGrillo社製のもの、活性化した酸化亜鉛、例えばRheinchemie社製のもの、並びにジンサイト（zincite）、カラミン（calamine））である。
【０１３９】
好ましいものは、遷移金属のオキソ酸の亜鉛塩（クロム酸亜鉛(VI)水酸化物（亜鉛黄）、亜鉛クロマイト、モリブデン酸亜鉛、例えばTMKemgard 911 B、過マンガン酸亜鉛、モリブデン酸亜鉛-ケイ酸マグネシウム、例えばTMKemgard 911 C）である。好ましい亜鉛塩は、有機アニオンを有するもの、なかでも、モノ-、ジ-、オリゴ-及びポリカルボン酸の亜鉛塩、例えば蟻酸塩（蟻酸亜鉛類）、酢酸塩（酢酸亜鉛類、酢酸亜鉛２水和物、ガルジン（Galzin））、トリフルオロ酢酸塩（トリフルオロ酢酸亜鉛水和物）、プロピオン酸亜鉛、酪酸亜鉛、吉草酸亜鉛、カプリル酸亜鉛、オレイン酸亜鉛、ステアリン酸亜鉛、シュウ酸塩（シュウ酸亜鉛）、酒石酸塩（酒石酸亜鉛）、クエン酸塩（三塩基性クエン酸亜鉛２水和物）、安息香酸塩（安息香酸亜鉛）、サリチル酸亜鉛、乳酸塩（乳酸亜鉛、乳酸亜鉛３水和物）、アクリル酸塩、マレイン酸塩、コハク酸塩、アミノ酸塩（グリシン）、酸性ヒドロキシ官能基の塩（亜鉛フェノレートなど）、パラ-フェノールスルホン酸亜鉛、パラ-フェノールスルホン酸亜鉛水和物、亜鉛アセチルアセトネート水和物、タンニン酸亜鉛、ジメチルジチオカルバミン酸亜鉛、トリフルオロメタンスルホン酸亜鉛である。
【０１４０】
好ましいものは、リン化亜鉛、セレン化亜鉛、テルル化亜鉛である。
【０１４１】
チタン化合物の中では、特に金属チタン、並びに無機アニオン、例えば塩化物イオン、硝酸イオンもしくは硫酸イオンを有するチタン塩、または有機アニオン、例えば蟻酸イオンもしくは酢酸イオンを有するチタン塩が挙げられる。特に好ましいものは、二塩化チタン、セスキ硫酸チタン、臭化チタン(IV)、フッ化チタン(IV)、塩化チタン(III)、塩化チタン(IV)、塩化チタン(IV)テトラヒドロフラン錯体、オキシ塩化チタン(IV)、オキシ塩化チタン(IV)-塩酸溶液、オキシ硫酸チタン(IV)、オキシ硫酸チタン(IV)-硫酸溶液、あるいは酸化チタン類である。好ましいチタンアルコキシドは、チタン(IV)ｎ-プロポキシド((R)Tilcom NPT、(R)Vertec NPT)、チタン(IV)-ｎ-ブトキシド、塩化チタントリイソプロポキシド、チタン(IV)エトキシド、チタン(IV)２-エチルヘキシルオキシド((R)Tilcom EHT、(R)Vertetec EHT)である。
【０１４２】
錫化合物の中では、好ましいものは、金属錫、ならびに錫塩（塩化錫、塩化錫二水和物、塩化第二錫）、及び酸化錫類、並びに好ましい錫アルコキシドとしては第二錫tert-ブトキシドである。
【０１４３】
セリウム化合物の中では、好ましいものは、セリウム（ＩＩＩ）塩（フッ化セリウム（ＩＩＩ）、塩化セリウム（ＩＩＩ）７水和物、硝酸セリウム（ＩＩＩ）６水和物）である。
【０１４４】
ジルコニウム化合物の中では、好ましいものは、金属ジルコニウム、及びジルコニウム塩、例えば塩化ジルコニウム(IV)、硫酸ジルコニウム、硫酸ジルコニウム４水和物、酢酸ジルコニル、塩化ジルコニル、塩化ジルコニル８水和物である。更に別の好ましい化合物は、酸化ジルコニウム類、並びに好ましいジルコニウムアルコキシドとしてのジルコニウム(IV)tert-ブトキシドである。
【０１４５】
該方法の段階ＩＩ）においてモノカルボキシ官能化ジアルキルホスフィン酸及び／またはそれらのアルカリ金属塩と、Mg、Ca、Al、Zn、Ti、Sn、Zr、CeまたはFeの金属化合物と反応させて、これをこれらの金属のモノカルボキシ官能化ジアルキルホスフィン酸塩とする際には、この反応は、これらの金属のモノカルボキシ官能化ジアルキルホスフィン酸塩の固形物含有率を０．１〜７０重量％、好ましくは５〜４０重量％として行うことが好ましい。
【０１４６】
該方法の段階ＩＩ）における反応は、２０〜２５０℃の温度、好ましくは８０〜１２０℃の温度で行うことが好ましい。
【０１４７】
該方法の段階２における反応は、１Ｐａ〜２００ＭＰａ、好ましくは０．０１ＭＰａ〜１０ＭＰａの圧力で行うことが好ましい。
【０１４８】
該方法の段階２における反応は、１×１０-7〜１×１０2ｈの反応時間続けることが好ましい。
【０１４９】
該方法の段階２からの金属Mg、Ca、Al、Zn、Ti、Sn、Zr、CeまたはFeのモノカルボキシ官能化ジアルキルホスフィン酸塩は、固／液分離方法またはヒドロサイクロン法、濾過、及び／または遠心分離を介して、該方法の段階２の反応混合物から単離することが好ましい。
【０１５０】
濾過及び／または遠心分離を介して該方法の段階２において反応混合物から単離された金属Mg、Ca、Al、Zn、Ti、Sn、Zr、CeまたはFeのモノカルボキシ官能化ジアルキルホスフィン酸塩は乾燥することが好ましい。
【０１５１】
該方法の段階１において得られた生成物混合物は、更に精製することなく、該方法の段階２において金属化合物と反応させることが好ましい。
【０１５２】
該方法の段階２における反応は、段階１を介して供された溶剤系中で行うことが好ましい。
【０１５３】
該方法の段階２における反応は、変性後に供された溶剤系中で行うことが好ましい。溶剤系は、酸性成分、可溶化剤、抑泡剤などを添加して変性することが好ましい。
【０１５４】
該方法の他の態様では、該方法の段階２で得られた生成物混合物を仕上げする。
【０１５５】
該方法の他の態様では、該方法の段階１で得られた生成物混合物を仕上げし、次いで該方法の段階１で得られたジアルキルホスフィン酸及び／またはそれらのアルカリ金属塩を、該方法の段階２において金属化合物と反応させる。
【０１５６】
生成物混合物は、ジアルキルホスフィン酸及び／またはそれらのアルカリ金属塩を単離することによって仕上げすることが好ましい。
【０１５７】
上記単離段階は、例えば蒸発させて濃縮することにより、溶剤系を除去して行うことが好ましい。
【０１５８】
上記単離段階は、溶剤系及びそこに溶解している付随成分を、例えば固／液分離法によって除去することによって行うことが好ましい。
【０１５９】
生成物混合物は、例えば固／液分離法を介して、不溶性副生成物を除去することによって仕上げすることが好ましい。
【０１６０】
金属Mg、Ca、Al、Zn、Ti、Sn、Zr、CeまたはFeのモノカルボキシ官能化ジアルキルホスフィン酸塩の残留含水レベルは０．０１〜１０重量％、好ましくは０．１〜１重量％であることが好ましい。
【０１６１】
金属Mg、Ca、Al、Zn、Ti、Sn、Zr、CeまたはFeのモノカルボキシ官能化ジアルキルホスフィン酸塩の平均粒度は０．１〜２０００μｍ、好ましくは１０〜５００μｍであることが好ましい。
【０１６２】
金属Mg、Ca、Al、Zn、Ti、Sn、Zr、CeまたはFeのモノカルボキシ官能化ジアルキルホスフィン酸塩の嵩密度は８０〜８００ｇ／ｌ、好ましくは２００〜７００ｇ／ｌであることが好ましい。
【０１６３】
金属Mg、Ca、Al、Zn、Ti、Sn、Zr、CeまたはFeのモノカルボキシ官能化ジアルキルホスフィン酸塩のフレングル(Pfrengle)流動性は０．５〜１０、好ましくは１〜５であることが好ましい。
【０１６４】
特許請求の範囲に記載の方法は、プロセス全体として、９９．９９５〜９９．９９９９９９％のモノカルボキシ官能化ジアルキルホスフィン酸塩及び１０-6〜０．０００５％のハロゲン含有率を含む混合物を与える。
【０１６５】
また本発明は、本発明の混合物を、熱可塑性ポリマー、例えばポリエステル、ポリスチレンまたはポリアミドあるいは熱硬化性プラスチックのための難燃剤の製造に使用することも提供する。
【０１６６】
更に本発明は、本発明の混合物を含む難燃剤も提供する。
【０１６７】
更に本発明は、難燃剤の製造のための中間体としての本発明の混合物の使用も提供する。
【０１６８】
また更に本発明は、本発明に従い製造された金属Mg、Ca、Al、Zn、Ti、Sn、Zr、CeまたはFeのハロゲン含有率が低いモノカルボキシ官能化ジアルキルホスフィン酸塩を含む、ポリマー成形体、ポリマーフィルム、ポリマーフィラメント及びポリマー繊維も提供する。
【０１６９】
本発明は、特に、ポリエステル、ポリスチレンもしくはポリアミドなどの熱可塑性ポリマー、及び不飽和ポリエステル樹脂、エポキシ樹脂、ポリウレタンもしくはアクリレートなどの熱硬化性ポリマーのための難燃剤としての、本発明の混合物の使用も提供する。
【０１７０】
本発明は、特に、ポリエステル、ポリスチレンもしくはポリアミドなどの熱可塑性ポリマー、及び不飽和ポリエステル樹脂、エポキシ樹脂、ポリウレタンもしくはアクリレートなどの熱硬化性ポリマーのための難燃剤の製造のための中間体としての、本発明の混合物の使用も提供する。
【０１７１】
好適なポリスチレンはポリスチレン、ポリ（ｐ-メチルスチレン）及び／またはポリ（アルファ-メチルスチレン）である。
【０１７２】
好適なポリスチレンが、スチレンもしくはアルファ-メチルスチレンと、ジエンもしくはアクリル酸誘導体とからなるコポリマー、例えばスチレン-ブタジエン、スチレン-アクリロニトリル、スチレン-アルキルメタクリレート、スチレン-ブタジエン-アルキルアクリレート、スチレン-ブタジエン-アルキルメタクリレート、スチレン-無水マレイン酸、スチレン-アクリロニトリル-アクリル酸メチル；  スチレンコポリマーと他のポリマー（例えばポリアクリレート、ジエンポリマーもしくはエチレン-プロピレン-ジエンターポリマー）からなる耐衝撃性混合物；  またはスチレンのブロックコポリマー、例えばスチレン-ブタジエン-スチレン、スチレン-イソプレン-スチレン、スチレン-エチレン／ブチレン-スチレン、またはスチレン-エチレン／プロピレン-スチレンであることが好ましい。
【０１７３】
好適なポリスチレンが、スチレンもしくはアルファ-メチルスチレンのグラフトコポリマー、例えばスチレン-グラフトポリブタジエン、スチレン-グラフトポリブタジエン-スチレンコポリマー、スチレン-グラフトポリブタジエン-アクリロニトリルコポリマー、スチレン-及びアクリロニトリル（もしくはメタクリロニトリル）-グラフトポリブタジエン；  スチレン-、アクリロニトリル-及びメタクリル酸メチル-グラフトポリブタジエン；  スチレン-及び無水マレイン酸-グラフトポリブタジエン；  スチレン-、アクリロニトリル-及び無水マレイン酸もしくはマレイミド-グラフトポリブタジエン；  スチレン-及びマレイミド-グラフトポリブタジエン、スチレン-及びアクリル酸アルキルもしくはメタクリル酸アルキル-グラフトポリブタジエン、スチレン-及びアクリロニトリル-グラフトエチレン-プロピレン-ジエンターポリマー、スチレン-及びアクリロニトリル-グラフトポリアルキルアクリレートもしくはポリアルキルメタクリレート、スチレン-及びアクリロニトリル-グラフトアクリレート-ブタジエンコポリマー、並びにこれらの混合物、例えばＡＢＳポリマー、ＭＢＳポリマー、ＡＳＡポリマー、またはＡＥＳポリマーとして知られる混合物であることが好ましい。
【０１７４】
ポリマーが、ジアミン及びジカルボン酸から、及び／またはアミノカルボン酸もしくは対応するラクタムから誘導されるポリアミド及びコポリアミド、例えばナイロン-2,12、ナイロン-4 (ポリ-4-アミノ酪酸、(R)Nylon 4、DuPont)、ナイロン-4,6 (ポリ(テトラメチレンアジパミド)、ポリ(テトラメチレンアジピン酸ジアミド)、(R)Nylon 4/6、DuPont)、ナイロン-6 (ポリカプロラクタム、ポリ-6-アミノヘキサン酸、(R)Nylon 6、DuPont、(R)Akulon K122、DSM; (R)Zytel 7301、DuPont; (R)Durethan B 29、Bayer)、ナイロン-6,6 (ポリ(N,N'-ヘキサメチレンアジピン酸ジアミド)、(R)Nylon 6/6、DuPont、(R)Zytel 101、DuPont; (R)Durethan A30、(R)Durethan AKV、(R)Durethan AM、Bayer; (R)Ultramid A3、BASF)、ナイロン-6,9 (ポリ(ヘキサメチレンノナンジアミド)、(R)Nylon 6/9 、DuPont)、ナイロン-6,10 (ポリ(ヘキサメチレンセバカミド)、(R)Nylon 6/10 、DuPont)、ナイロン-6,12 (ポリ(ヘキサメチレンドデカンジアミド)、(R)Nylon 6/12、DuPont)、ナイロン-6/6,6 (ポリ(ヘキサメチレンアジパミド-co-カプロラクタム)、(R)Nylon 6/66、DuPont)、ナイロン-7 (ポリ-7-アミノヘプタン酸、(R)Nylon 7、 DuPont)、ナイロン-7,7 (ポリヘプタメチレンピメルアミド、(R)Nylon 7,7、DuPont)、ナイロン-8 (ポリ-8-アミノオクタン酸、(R)Nylon 8、DuPont)、ナイロン-8,8 (ポリオクタメチレンスベラミド、(R)Nylon 8,8、DuPont)、ナイロン-9 (ポリ-9-アミノノナン酸、(R)Nylon 9、DuPont)、ナイロン-9,9 (ポリノナメチレンアゼラミド、(R)Nylon 9,9、DuPont)、ナイロン-10 (ポリ-10-アミノデカン酸、(R)Nylon 10、DuPont)、ナイロン-10,9 (ポリ(デカメチレンアゼラミド)、(R)Nylon 10,9、DuPont)、ナイロン-10,10 (ポリデカメチレンセバカミド、(R)Nylon 10,10、DuPont)、ナイロン-11 (ポリ-11-アミノウンデカン酸、(R)Nylon 11、DuPont)、ナイロン-12 (ポリラウロラクタム、(R)Nylon 12 、DuPont、(R)Grillamid L20、Ems Chemie)、ｍ-キシレン、ジアミン及びアジピン酸から誘導される芳香族ポリアミド; ヘキサメチレンジアミン及びイソ-及び／またはテレフタル酸、必要に応じて及び変性剤としてのエラストマーから製造されるポリアミド (ポリヘキサメチレンイソフタルアミド ポリヘキサメチレンテレフタルアミド)、例えばポリ-2,4,4-トリメチルヘキサメチレンテレフタルアミドまたはポリ-m-フェニレンイソフタルアミドであることも好ましい。他の適当なポリマーは、上記のポリアミドと、ポリオレフィン、オレフィンコポリマー、アイオノマー、または化学的に結合もしくはグラフトしたエラストマー、またはポリエーテル、例えばポリエチレングリコール、ポリプロピレングリコールもしくはポリテトラメチレングリコールとのブロックコポリマーである。ＥＰＤＭ-もしくはＡＢＳ-変性ポリアミドもしくはコポリアミド、並びに加工中に縮合されるポリアミド（“ＲＩＭポリアミドシステム”）も好適である。
【０１７５】
適当なポリエステルは、ジカルボン酸及びジアルコールから及び／またはヒドロキシカルボン酸もしくは対応するラクトンから誘導されるものであり、例えばポリエチレンテレフタレート、ポリブチレンテレフタレート（Celanese社の(R)Celanex 2500、(R)Celanex 2002、及びBASF社の(R)Ultradur）、ポリ-１，４-ジメチロールシクロヘキサンテレフタレート、ポリヒドロキシベンゾエート、並びにヒドロキシ末端基を有するポリエーテルから誘導されるブロックポリエーテルエステル；  及びポリカーボネートもしくはＭＢＳで変性されたポリエステルなどが挙げられる。
【０１７６】
本発明の難燃剤に好ましい添加剤は、酸化防止剤、例えば芳香族アミン、立体障害フェノール（ブチル化ヒドロキシトルエン (BHT)）、チオビスフェノール、比較的高分子量のポリフェノール、テトラキス（メチレン［2,5-ジ-tert-ブチル-4-ヒドロキシヒドロシンナメート］）メタン((R)Irganox 1010)、オクタデシル3,5-ジ-tert-ブチル-4-ヒドロキシヒドロシンナメート ((R)Irganox 1076)、有機ホスフィット (トリス(ノニルフェニル)ホスフィット (TNPP))、チオエステル(ジステアリル3,3'-チオジプロピオネート、ジトリデシル3,3'-チオジプロピオネート、ジラウリル3,3'-チオジプロピオネート)、金属失活剤 ((R)Irganox 1024)、ビタミンE(アルファ-トコフェロール)、ラクトン、ヒドロキシアミンである。
【０１７７】
本発明の難燃剤に好ましい添加剤は、耐電防止剤、例えば脂肪酸エステル（グリセロール、ポリエチレングリコールエステル、ソルビトールエステル）、第四級アンモニウム化合物、エトキシル化アミン、アルキルスルホネートである。
【０１７８】
本発明の難燃剤に好ましい添加剤は、発泡剤、例えばアゾビカーボンアミド、ｐ，ｐ-オキシビス（ベンゼンスルホニルヒドラジド）（ＯＢＳＨ）、５-フェニルテトラゾール（５ＰＴ）、ｐ-トルエンスルホニルセミカーバジド（ＴＳＳＣ）、トリヒドラジノトリアジン（ＴＨＴ）である。
【０１７９】
本発明の難燃剤に好ましい添加剤は、難燃剤、例えばアルミナ３水和物、酸化アンチモン、臭素化芳香族もしくは環状脂肪族炭化水素、フェノール類、エーテル類、クロロパラフィン、ヘキサクロロシクロペンタジエン付加物（Dechloran Plus, Occidental Chemical Co）、赤リン、メラミン誘導体、メラミンシアヌレート類、ポリリン酸アンモニウム類、水酸化マグネシウムである。
【０１８０】
本発明の難燃剤に好ましい添加剤は、熱安定剤、例えば鉛系安定剤（二塩基性フタル酸鉛、二塩基性ステアリン酸鉛、ケイ酸鉛、一塩基性及び三塩基性硫酸鉛、二塩基性炭酸鉛、二塩基性亜リン酸鉛）、混合金属塩（２-エチルヘキシルカルボン酸のバリウムカドニウム塩、バリウム亜鉛塩、及びカルシウム亜鉛塩）、ステアリン酸、リシノール酸、及び／またはラウリン酸、または置換されたフェノール、有機錫系安定剤（モノ-もしくはジアルキル錫メルカプチド（チオグリコレート）、ジアルキル錫カルボキシレート（マレエート、ラウレート、錫エステル））、補助的な熱安定剤（secondary heat stabilizers）（アルキル／アリール有機ホスフィット、不飽和脂肪酸のエポキシ化合物、及び脂肪酸エステル）である。
【０１８１】
本発明の難燃剤に好ましい添加剤は、耐衝撃性改良剤／加工助剤、例えばアクリレート、アクリロニトリル-ブタジエン-スチレン（ＡＢＳ）、塩素化したポリエチレン（ＣＰＥ）、エチレン-プロピレンターポリマー（ＥＰＴ）、エチレン-酢酸ビニル（ＥＶＡ）、メタクリレート-ブタジエン-スチレン（ＭＢＳ）である。
【０１８２】
本発明の難燃剤に好ましい添加剤は、潤滑剤、例えば脂肪酸アミド（脂肪酸モノアミド、脂肪酸ビスアミド、オレアミド、エルカミド、エチレンビスステアラミド（ＥＢＳＡ）、エチレンビスオレアミド（ＥＢＯＡ））、脂肪酸／脂肪酸エステル（Ｃ16〜Ｃ18（パルミチン酸、ステアリン酸、オレイン酸））、脂肪酸アルコール（セチルアルコール、ステアリルアルコール）、ワックス（パラフィンワックス、ポリエチレンワックス）、ステアリン酸金属塩（ステアリン酸カルシウム、ステアリン酸亜鉛、ステアリン酸マグネシウム、ステアリン酸バリウム、ステアリン酸アルミニウム、ステアリン酸カドニウム、ステアリン酸鉛）である。
【０１８３】
本発明の難燃剤に好ましい添加剤は、光安定剤、例えばＵＶ吸収剤（アルキル置換ヒドロキシベンゾフェノン類、例えば２-ヒドロキシ-４-アルコキシベンゾフェノン類、アルキル置換ヒドロキシベンゾチアゾール類、例えば２-ヒドロキシ-３，５-ジアルキルベンゾトリアゾール類）、ＵＶクエンチャー（ニッケルジエチルジチオカルバメート及び亜鉛ジエチルジチオカルバメート、ｎ-ブチルアミンニッケル２，２’-チオビス（４-ｔｅｒｔ-オクチルフェノレート）、ニッケルビス（モノエチル３，５-ジ-ｔｅｒｔ-ブチル-４-ヒドロキシベンジル）ホスホネート）、遊離基開始剤（ビス（２，２’，６，６’-テトラメチル-４-ピペリジル）セバケート（ＨＡＬＳ））、ヒドロパーオキシドを分解する剤（ジチオホスフェート類）である。
【０１８４】
更に別の好ましいものは、アンチドリップ剤、相溶化剤、フィラー、強化材、核形成剤、レーザーマーキングのための添加剤、加水分解安定剤、連鎖延長剤、有色顔料、及び可塑剤である。
【０１８５】
本発明の混合物は、好ましくは、成形材料中に使用され、この成形材料はポリマー成形体の製造に更に使用される。ポリマー成形体の製造に好ましい方法は射出成形である。
【０１８６】
本発明を以下の実施例によって非限定的に例示する。
【実施例】
【０１８７】
例１
圧力反応器（ガラス製オートクレーブ）中で水８６０ｇ中に溶解した次亜リン酸ナトリウム１水和物６３６ｇ（６モル）を最初の仕込み物として使用した。アクリル酸４３２ｇ（６モル）及び７％濃度の過酸化水素溶液７３．４ｇ（アクリル酸を基準にして２．５モル％）を、別々の容器から、大気圧下６５〜８０℃の温度で２時間かけて滴下した。次いで、３ｂａｒに調節した減圧弁によって８０〜１０５℃の温度で上記反応器にエチレンを飽和するまで導入した。７％濃度の過酸化水素溶液７３．４ｇ（エチレンを基準にして２．５モル％）を、一定に攪拌しながら（エネルギー入力量０．８ｋＷ／ｍ3）、２．５〜２．９ｂａｒのエチレン圧及び８０〜１０５℃の温度で、６時間の間一律に供給した。
【０１８８】
１時間反応を続けた後、この系を解圧し、そして反応混合物を、約６６０ｇの５０％濃度水酸化ナトリウム溶液で中和した（ｐＨ７）。Ａｌ2（ＳＯ4）3・１４Ｈ2Ｏの４６％濃度水溶液２５９６ｇ（アルミニウム４．０２モル）と９８％濃度のＨ2ＳＯ4１５．０ｇ（Ｐ含有量を基準にして２．５モル％）との混合物を１時間かけて９０℃で添加した。次いで、生じた固形物を濾過して取り出し、２リットルの熱水で洗浄し、そして減圧下に１３０℃で乾燥した。収量：  無色の塩としての３-（エチルヒドロキシホスフィニル）プロピオン酸アルミニウム（ＩＩＩ）７６５ｇ（理論値の７０％）；  塩素含有率＜０．１ｐｐｍ。
【０１８９】
例２
水８６０ｇ中に溶解した次亜リン酸ナトリウム１水和物６３６ｇ（６モル）を圧力反応器（ガラス製オートクレーブ）中で最初の仕込み物として使用した。アクリル酸４３２ｇ（６モル）及び５％濃度パーオキソ二硫酸ナトリウム溶液４２８．４ｇ（アクリル酸を基準にして１．５モル％）を、別々の供給容器から、大気圧下６５〜８０℃の温度で２時間かけて滴下した。次いで、３ｂａｒに調節した減圧弁を用いて、８０〜１０５℃の温度で、上記反応器にエチレンを飽和するまで導入した。次いで、５％濃度パーオキソ二硫酸ナトリウム溶液４２８．４ｇ（エチレンを基準にして１．５モル％）を、一定して攪拌しながら（エネルギー入力量は０．８ｋＷ／ｍ3）、２．５〜２．９ｂａｒのエチレン圧及び８０〜１０５℃の温度で、６時間の間一律に供給した。
【０１９０】
１時間反応を続けた後、反応混合物を約３３０ｇの５０％濃度水酸化ナトリウム溶液で中和した（ｐＨ７）、Ｃａ（ＮＯ3）2・４Ｈ2Ｏの４４％濃度水溶液４１８４ｇ（カルシウム７．８モル）を２時間かけて８０℃で加えた。次いで、生じた固形物を濾過して取り出し、２リットルの熱水で洗浄し、そして減圧下に１３０℃で乾燥した。収量：  無色の塩としての３-（エチルヒドロキシホスフィニル）プロピオン酸カルシウム（ＩＩ）８２０ｇ（理論値の６７％）。塩素含有率＜０．１ｐｐｍ。
【０１９１】
例３
水８６０ｇ中に溶解した次亜リン酸ナトリウム１水和物６３６ｇ（６モル）を圧力反応器（ガラス製オートクレーブ）中で最初の仕込み物として使用した。反応混合物を１００℃に加熱した後、３ｂａｒに調節した減圧弁を用いて、上記反応器にエチレンを飽和するまで導入した。５％濃度パーオキソ二硫酸ナトリウム溶液４２８．４ｇの溶液（エチレンを基準にして１．５モル％）を、一定に攪拌しながら、２．５〜２．９ｂａｒのエチレン圧及び１００〜１３０℃の温度において４時間の間一律に供給した。解圧後、メタクリル酸６０２ｇ（７モル）及び５％濃度パーオキソ二硫酸ナトリウム溶液５００ｇ（メタクリル酸を基準にして１．５モル％）を、異なる供給容器から、大気圧下９０〜１００℃の温度で１時間かけて滴下した。
【０１９２】
１時間反応を続けた後、反応混合物を、約６６０ｇの５０％濃度水酸化ナトリウム溶液で中和した（ｐＨ７）。Ａｌ2（ＳＯ4）3・１４Ｈ2Ｏの４６％濃度水溶液２５９６ｇ（アルミニウム４．０２モル）と９８％濃度Ｈ2ＳＯ4１５．０ｇ（Ｐ含有量を基準にして２．５モル％）との混合物を１．２時間かけて８５℃で添加した。次いで、生じた固形物を濾過して取り出し、２リットルの熱水で洗浄し、そして減圧下に１３０℃の温度で乾燥した。収量：  無色の塩としての３-（エチルヒドロキシホスフィニル）-２-メチルプロピオン酸アルミニウム（ＩＩＩ）６１４ｇ（理論値の５２％）。塩素含有率＜０．１ｐｐｍ。
【０１９３】
例４
例３と同様にして、水８６０ｇ中に溶解した次亜リン酸ナトリウム１水和物６３６ｇ（６モル）を、圧力反応器（ガラス製オートクレーブ）中で、５％濃度パーオキソ二硫酸ナトリウム溶液４２８．４ｇ（エチレンを基準にして１．５モル％）の存在下にエチレンと反応させた。解圧後、アクリル酸４３２ｇ（６モル）及び５％濃度パーオキソ二硫酸ナトリウム溶液４２８．４ｇ（アクリル酸を基準にして１．５モル％）を、別々の供給容器から、大気圧下９０〜１００℃の温度で１時間かけて滴下した。１時間反応を続けた後、反応混合物を、約６６０ｇの５０％濃度水酸化ナトリウム溶液で中和した（ｐＨ７）。Ｃｅ（ＮＯ3）3・６Ｈ2Ｏの４０％濃度水溶液４３６３ｇ（セリウム４．０２モル）と、９８％濃度Ｈ2ＳＯ4１５．０ｇ（Ｐ含有量を基準にして２．５モル％）との混合物を、０．８時間かけて１００℃で添加した。次いで生じた固形物を濾過して取り出し、２リットルの熱水で洗浄し、そして減圧下に１３０℃で乾燥した。収量：  無色の塩としての３-（エチルヒドロキシホスフィニル）プロピオン酸セリウム（ＩＩＩ）１００６ｇ（理論値の６５％）。塩素含有率＜０．１ｐｐｍ。
【０１９４】
例５
水８６０ｇ中に溶解した次亜リン酸ナトリウム１水和物６３６ｇ（６モル）及び濃硫酸１５ｇを、圧力反応器（ガラス製オートクレーブ）中で最初の仕込み物として使用した。この反応混合物を１２０℃に加熱したら、３ｂａｒに調節された減圧弁を用いて、上記反応器中にプロピレンを飽和するまで導入した。５％濃度パーオキソ二流酸ナトリウム溶液２１４ｇ（プロピレンを基準にして１．５モル％）を、一定して攪拌しながら（エネルギー入力量は１．１ｋＷ／ｍ3）、２．５〜２．９ｂａｒのプロピレン圧及び１２０〜１４０℃の温度において２時間、プロピレンと反応させた。次いで、アクリル酸メチル５１６．５ｇ（６モル）を、５％濃度パーオキソ二硫酸ナトリウム溶液４２８ｇ（アクリル酸メチルを基準にして１．５モル％）を混入し、次いで再びプロピレンを、５％濃度パーオキソ二硫酸ナトリウム溶液２１４ｇの存在下に加えた。
【０１９５】
１時間反応を続けた後、この反応混合物を約３３０ｇの５０％濃度水酸化ナトリウム溶液で中和した（ｐＨ７）。Ａｌ2（ＳＯ4）3・１４Ｈ2Ｏの２５％濃度水溶液２３８８ｇ（アルミニウム２．０１モル）と９８％濃度Ｈ2ＳＯ4１５．０ｇ（Ｐ含有量を基準にして２．５モル％）との混合物を１時間かけて９０℃で加えた。次いで、生じた固形物を濾過して取り出し、２リットルの熱水で洗浄しそして減圧下に１３０℃で乾燥した。収量：  無色の塩としての３-（プロピルヒドロキシホスフィニル）プロピオン酸アルミニウム（ＩＩＩ）のメチルエステル８２４ｇ（理論値の６８％）。塩素含有率＜０．１ｐｐｍ。
【０１９６】
例６
水８６０ｇ中に溶解した次亜リン酸ナトリウム１水和物６３６ｇ（６モル）を、圧力反応器（ガラス製オートクレーブ）中で最初の仕込み物として使用した。この反応混合物を１００℃に加熱した後、３ｂａｒに調節した減圧弁を用いて、上記反応器中にエチレンを飽和するまで導入した。５％濃度パーオキソ二硫酸ナトリウム溶液４２８．４ｇ（エチレンを基準にして１．５モル％）を、一定に攪拌しながら、２．５〜２．９ｂａｒのエチレン圧及び１００〜１３０℃の温度において４時間の間一律に供給した。解圧後、アクリル酸２１６ｇ（３モル）及び５％濃度パーオキソ二硫酸ナトリウム溶液２１４．２ｇ（アクリル酸を基準にして１．５モル）を、別々の供給容器から、大気圧下９０〜１００℃の温度で１時間かけて滴下した。
【０１９７】
再びエチレン圧を２．５〜２．９ｂａｒに調節し、次いで５％濃度パーオキソ二硫酸ナトリウム溶液２１４．２ｇを２時間かけて計量添加することにより、上記の二つのステップを適当な温度で繰り返した。次いで、再びアクリル酸２１６ｇ（３モル）を、５％濃度パーオキソ二硫酸ナトリウム溶液２１４．２ｇの存在下に反応混合物と混合した。
【０１９８】
１時間反応を続けた後、その反応混合物を、約６６０ｇの５０％濃度水酸化ナトリウム溶液で中和した（ｐＨ７）。ＺｎＳＯ4・７Ｈ2Ｏの４０％濃度水溶液５１２０ｇ（亜鉛６モル）と９８％濃度Ｈ2ＳＯ4１５．０ｇ（Ｐ含有量を基準にして２．５モル％）との混合物を２．５時間かけて９５℃で加えた。次いで、生じた固形物を濾過して取り出し、２リットルの熱水で洗浄し、そして減圧下に１３０℃で乾燥した。収量：無色の塩としての３-（エチルヒドロキシホスフィニル）プロピオン酸亜鉛（ＩＩ）９９５ｇ（理論値の７２％）。塩素含有率＜０．１ｐｐｍ。
【０１９９】
例７
例６と同様にして、次亜リン酸ナトリウム１水和物６３６ｇ（６モル）を、エチレン及びアクリル酸と反応させた。１時間反応を続けた後、その反応混合物を、約６６０ｇの５０％濃度水酸化ナトリウム溶液で中和した（ｐＨ７）。Ｃａ（ＮＯ3）2・４Ｈ2Ｏの４４％濃度水溶液３２１８ｇ（カルシウム６モル）を２時間かけて７５℃で加えた。次いで、生じた固形物を濾過して取り出し、２リットルの熱水で洗浄し、そして減圧下に１３０℃で乾燥した。収量：  無色の塩としての３-（エチルヒドロキシホスフィニル）プロピオン酸カルシウム（ＩＩ）８５７ｇ（理論値の７２％）。塩素含有率＜０．１ｐｐｍ。
【０２００】
例８
アセトン２６１ｇ（４．５モル）及び５０％濃度硫酸５８８ｇ（３モル）を、次亜リン酸の５０％濃度水溶液７９２ｇ（６モル）と混合し、そしてこの反応混合物を還流下に８時間加熱した。冷却後、この反応混合物を、氷で冷やしながら水酸化ナトリウム溶液で中和し、そして溶剤を減圧下に蒸留して除去した。エタノールを使用して残留物を回収し、そして不溶性の塩を濾過して除去した。濾液の溶剤を減圧下に除去した。それによって、１-ヒドロキシ-１-メチルエチルホスフィネート６７７ｇ（理論値の９１％）が得られた。
【０２０１】
例９
水８４０ｍｌ中に溶解した１-ヒドロキシ-１-メチルエチルホスフィネート７４４ｇ（６モル）を最初の仕込み物として使用し、次いでアクリル酸４３２ｇ（６モル）及び５％濃度パーオキソ二硫酸ナトリウム溶液４２８ｇ（アクリル酸を基準にして１．５モル％）を、別々の供給容器から、９５〜１００℃の温度で２．５時間かけて滴下した。次いで、減圧下に蒸留して水を除去した。アセトンを、減圧下１２０〜１６０℃において熱分解的に解離させ、そして冷却トラップ中に集めた。水８００ｍｌを使用して底に残った生成物を回収した。この反応混合物を圧力反応器中で１１５℃に加熱し、次いで３ｂａｒに調節した減圧弁を用いて、上記反応器中にエチレンを飽和するまで導入した。５％濃度パーオキソ二硫酸ナトリウム溶液４２８ｇ（エチレンを基準にして１．５モル％）を、一定に攪拌しながら、２．５〜２．９ｂａｒのエチレン圧及び１００〜１１５℃の温度において５時間の間一律に供給した。
【０２０２】
１時間反応を続けた後、その反応混合物を約６６０ｇの５０％濃度水酸化ナトリウム溶液で中和した（ｐＨ７）。Ａｌ2（ＳＯ4）3・１４Ｈ2Ｏの４６％濃度水溶液２５９６ｇ（アルミニウム４．０２モル）と、９８％濃度Ｈ2ＳＯ4（Ｐ含有率２．５モル％）１５．０ｇとの混合物を、１．２時間かけて８５℃で加えた。次いで、生じた固形物を濾過して取り出し、２リットルの熱水で洗浄し、そして減圧下に１３０℃で乾燥した。収量：  無色の塩としての３-（エチルヒドロキシホスフィニル）プロピオン酸アルミニウム（ＩＩＩ）８１９ｇ（理論値の７５％）。塩素含有率＜０．１ｐｐｍ。